(57)【要約】  本発明は、下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有する硬化性組成物、該組成物を硬化してなる硬化物、並びに、該組成物を光素子用接着剤等として使用する方法である。（Ａ）成分：下記式（ａ−１）〔式中、Ｒ１は水素原子等を、Ｘ０はハロゲン原子等を、Ｄは単結合等を、Ｒ２は炭素数１〜２０のアルキル基等を、Ｚはヒドロキシル基等を、ｍ、ｎは正の整数を、ｏ、ｐ、ｑ、ｒは０又は正の整数を示す。〕で表される、重量平均分子量が８００〜３０，０００であるシラン化合物共重合体（Ｂ）成分：分子内に窒素原子を有するシランカップリング剤  本発明によれば、耐熱性及び透明性に優れ、かつ、高い接着力を有する硬化物が得られる硬化性組成物、該組成物を硬化してなる硬化物、並びに、該組成物を光素子用接着剤等として使用する方法が提供される。2013141360.tif 000016
【特許請求の範囲】
【請求項１】
下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有することを特徴とする硬化性組成物。
（Ａ）成分：下記式（ａ−１）
【化１】
2013141360.tif 000011
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは単結合又は置換基を有していてもよい炭素数１〜２０の２価の有機基を表す。
Ｒ２は、置換基（ただしハロゲン原子、シアノ基及び前記式：ＯＧで表される基を除く）を有していてもよい炭素数１〜２０のアルキル基又は置換基を有していてもよいフェニル基を表す。
Ｚは、ヒドロキシル基、炭素数１〜１０のアルコキシ基又はハロゲン原子を示す。
ｍ、ｎはそれぞれ独立して正の整数を示す。
ｏ、ｐ、ｑ、ｒはそれぞれ独立して、０または正の整数を示す。〕
で表される、重量平均分子量が８００〜３０，０００であるシラン化合物共重合体
（Ｂ）成分：分子内に窒素原子を有するシランカップリング剤
【請求項２】
前記（Ａ）成分において、ｍとｎとが、ｍ：ｎ＝６０：４０〜５：９５の割合である請求項１に記載の硬化性組成物。
【請求項３】
前記（Ｂ）成分が、下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレアであることを特徴とする請求項１に記載の硬化性組成物。
【化２】
2013141360.tif 000012
（式中、Ｒａは、炭素数１〜６のアルコキシ基を表し、複数のＲａ同士は同一であっても相異なっていてもよい。ｔ１〜ｔ５はそれぞれ独立して、１〜１０の整数を表す。）
【請求項４】
下記の（Ａ’）成分と（Ｂ）成分とを、（Ａ’）成分と（Ｂ）成分の質量比で、〔（Ａ’）成分：（Ｂ）成分〕＝１００：０．３〜１００：４０の割合で含有することを特徴とする硬化性組成物。
（Ａ’）成分：式（１）：Ｒ１−ＣＨ（Ｘ０）−Ｄ−Ｓｉ（ＯＲ３）ｕ（Ｘ１）３−ｕ
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、Ｄは単結合又は置換基を有していてもよい炭素数１〜２０の２価の有機基を表す。Ｒ３は炭素数１〜１０のアルキル基を表し、Ｘ１はハロゲン原子を表し、ｕは０〜３の整数を表す。〕
で表されるシラン化合物（１）の少なくとも一種、及び
式（２）：Ｒ２Ｓｉ（ＯＲ４）ｖ（Ｘ２）３−ｖ
（式中、Ｒ２は、炭素数１〜２０のアルキル基又は置換基を有していてもよいフェニル基を表し、Ｒ４は炭素数１〜１０のアルキル基を表し、Ｘ２はハロゲン原子を表し、ｖは０〜３の整数を表す。）
で表されるシラン化合物（２）の少なくとも一種を含むシラン化合物の混合物を縮合させて得られる、重量平均分子量が８００〜３０，０００であるシラン化合物共重合体
（Ｂ）成分：分子内に窒素原子を有するシランカップリング剤
【請求項５】
前記（Ａ’）成分が、シラン化合物（１）とシラン化合物（２）とを、モル比で、〔シラン化合物（１）〕：〔シラン化合物（２）〕＝６０：４０〜５：９５の割合で縮合させて得られるシラン化合物共重合体である請求項３に記載の硬化性組成物。
【請求項６】
前記（Ｂ）成分が、下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレアであることを特徴とする請求項３又は４に記載の硬化性組成物。
【化３】
2013141360.tif 000013
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項７】
下記の（Ａ”）成分と（Ｂ）成分とを、（Ａ”）成分と（Ｂ）成分の質量比で、〔（Ａ”）成分：（Ｂ）成分〕＝１００：０．３〜１００：４０の割合で含有することを特徴とする硬化性組成物。
（Ａ”）成分：分子内に、下記式（ｉ）、（ｉｉ）及び（ｉｉｉ）
【化４】
2013141360.tif 000014
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは単結合又は置換基を有していてもよい炭素数１〜２０の２価の有機基を表す。
Ｒ２は、置換基（ただしハロゲン原子、シアノ基及び前記式：ＯＧで表される基を除く）を有していてもよい炭素数１〜２０のアルキル基又は置換基を有していてもよいフェニル基を表す。〕
で表される繰り返し単位のうち、（ｉ）及び（ｉｉ）、（ｉ）及び（ｉｉｉ）、（ｉｉ）及び（ｉｉｉ）、又は（ｉ）、（ｉｉ）及び（ｉｉｉ）の繰り返し単位を有し、重量平均分子量が８００〜３０，０００であるシラン化合物共重合体
（Ｂ）成分：分子内に窒素原子を有するシランカップリング剤
【請求項８】
前記（Ａ”）成分が、該共重合体中における、式：Ｒ１−ＣＨ（Ｘ０）−Ｄ−で表される基の存在量（〔Ｒ１−ＣＨ（Ｘ０）−Ｄ−〕）とＲ２の存在量（〔Ｒ２〕）が、モル比で〔Ｒ１−ＣＨ（Ｘ０）−Ｄ−〕：〔Ｒ２〕＝６０：４０〜５：９５の高分子であることを特徴とする請求項６に記載の硬化性組成物。
【請求項９】
前記（Ｂ）成分が、下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレアであることを特徴とする請求項６又は７に記載の硬化性組成物。
【化５】
2013141360.tif 000015
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項１０】
光素子固定材用組成物である請求項１〜８のいずれかに記載の硬化性組成物。
【請求項１１】
請求項１〜８のいずれかに記載の硬化性組成物を硬化してなる硬化物。
【請求項１２】
光素子固定材である請求項１０に記載の硬化物。
【請求項１３】
請求項１〜８のいずれかに記載の硬化性組成物を、光素子固定材用接着剤として使用する方法。
【請求項１４】
請求項１〜８のいずれかに記載の硬化性組成物を、光素子固定材用封止剤として使用する方法。
【発明の詳細な説明】
【技術分野】
【０００１】
本発明は、透明性及び耐熱性に優れ、かつ、高い接着力を有する硬化物が得られる硬化性組成物、該組成物を硬化してなる硬化物、並びに、該組成物を光素子用接着剤又は光素子用封止剤として使用する方法に関する。
【背景技術】
【０００２】
これまで、硬化性組成物は用途に応じて様々な改良がなされ、光学部品や成形体の原料、接着剤、コーティング剤等として産業上広く利用されてきている。例えば、透明性に優れる硬化物を形成する硬化性組成物は、光学部品の原料やそのコーティング剤として、また、高い接着力を有する硬化物を形成する硬化性組成物は、接着剤やコーティング剤として好ましく用いられる。
また、近年、硬化性組成物は、光素子封止体を製造する際に、光素子用接着剤や光素子用封止剤等の光素子固定材用組成物としても利用されてきている。【０００３】
光素子には、半導体レーザー（ＬＤ）等の各種レーザーや発光ダイオード（ＬＥＤ）等の発光素子、受光素子、複合光素子、光集積回路等がある。近年においては、発光のピーク波長がより短波長である青色光や白色光の光素子が開発され広く使用されてきている。このような発光のピーク波長の短い発光素子の高輝度化が飛躍的に進み、これに伴い光素子の発熱量がさらに大きくなっていく傾向にある。【０００４】
ところが、近年における光素子の高輝度化に伴い、光素子固定材用組成物の硬化物が、より高いエネルギーの光や光素子から発生するより高温の熱に長時間さらされ、劣化してクラックが発生したり、接着力が低下したりするという問題が生じた。【０００５】
この問題を解決するべく、特許文献１〜３において、ポリシルセスキオキサン化合物を主成分とする光素子固定材用組成物が提案されている。
しかしながら、特許文献１〜３に記載されたポリシルセスキオキサン化合物を主成分とする光素子固定材用組成物の硬化物であっても、十分な接着力を保ちつつ、耐熱性及び透明性を得るのは困難な場合があった。【０００６】
また、光素子封止用に用いる組成物として、特許文献４には、脂環式エポキシ樹脂を用いるエポキシ樹脂組成物が、特許文献５には、ポリチオール化合物を含有するエポキシ樹脂組成物が提案されている。
しかしながら、これらの組成物を用いる場合であっても、経時変化に伴う十分な耐光劣化性を満足しなかったり、接着力が低下する場合があった。
従って、耐熱性、透明性により優れ、高い接着力を有する硬化物が得られる硬化性組成物の開発が切望されている。
【先行技術文献】
【特許文献】
【０００７】
【特許文献１】特開２００４−３５９９３３号公報
【特許文献２】特開２００５−２６３８６９号公報
【特許文献３】特開２００６−３２８２３１号公報
【特許文献４】特開平７−３０９９２７号公報
【特許文献５】特開２００９−００１７５２号公報
【発明の概要】
【発明が解決しようとする課題】
【０００８】
本発明は、かかる従来技術の実情に鑑みてなされたものであり、耐熱性及び透明性に優れ、かつ、高温においても高い接着力を有する硬化物が得られる硬化性組成物、該組成物を硬化してなる硬化物、並びに、該組成物を光素子用接着剤又は光素子用封止剤として使用する方法を提供することを課題とする。
【課題を解決するための手段】
【０００９】
本発明者らは上記課題を解決すべく鋭意研究を重ねた結果、以下に述べるように、特定のシラン化合物共重合体及びシランカップリング剤を特定の割合で含有する組成物は、長期にわたって優れた透明性、耐熱性を保ちつつ、かつ、高温においても高い接着力を有する硬化物となることを見出し、本発明を完成するに至った。【００１０】
かくして本発明によれば、下記〔１〕〜〔９〕の硬化性組成物、〔１０〕、〔１１〕の硬化物、〔１２〕、〔１３〕の硬化性組成物の使用方法が提供される。
〔１〕下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有することを特徴とする硬化性組成物。
（Ａ）成分：下記式（ａ−１）【００１１】
【化１】
2013141360.tif 000002
【００１２】
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、Ｄは単結合又は置換基を有していてもよい炭素数１〜２０の２価の有機基を表す。Ｒ２は、置換基（ただしハロゲン原子、シアノ基及び前記式：ＯＧで表される基を除く）を有していてもよい炭素数１〜２０のアルキル基、又は置換基を有していてもよいフェニル基を表す。Ｚは、ヒドロキシル基、炭素数１〜１０のアルコキシ基又はハロゲン原子を示す。ｍ、ｎはそれぞれ独立して、正の整数を示す。ｏ、ｐ、ｑ、ｒはそれぞれ独立して、０または正の整数を示す。〕で表される、重量平均分子量が８００〜３０，０００であるシラン化合物共重合体
（Ｂ）成分：分子内に窒素原子を有するシランカップリング剤【００１３】
〔２〕前記（Ａ）成分において、ｍとｎとが、ｍ：ｎ＝６０：４０〜５：９５の割合である〔１〕に記載の硬化性組成物。
〔３〕前記（Ｂ）成分が、下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレアであることを特徴とする〔１〕に記載の硬化性組成物。【００１４】
【化２】
2013141360.tif 000003
【００１５】
（式中、Ｒａは、炭素数１〜６のアルコキシ基を表し、複数のＲａ同士は同一であっても相異なっていてもよい。ｔ１〜ｔ５はそれぞれ独立して、１〜１０の整数を表す。）【００１６】
〔３〕下記の（Ａ’）成分と（Ｂ）成分とを、（Ａ’）成分と（Ｂ）成分の質量比で、〔（Ａ’）成分：（Ｂ）成分〕＝１００：０．３〜１００：４０の割合で含有することを特徴とする硬化性組成物。
（Ａ’）成分：式（１）：Ｒ１−ＣＨ（Ｘ０）−Ｄ−Ｓｉ（ＯＲ３）ｕ（Ｘ１）３−ｕ
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、Ｄは単結合又は置換基を有していてもよい炭素数１〜２０の２価の有機基を表す。Ｒ３は炭素数１〜１０のアルキル基を表し、Ｘ１はハロゲン原子を表し、ｕは０〜３の整数を表す。〕
で表されるシラン化合物（１）の少なくとも一種、及び
式（２）：Ｒ２Ｓｉ（ＯＲ４）ｖ（Ｘ２）３−ｖ
（式中、Ｒ２は、置換基（ただしハロゲン原子、シアノ基及び前記式：ＯＧで表される基を除く）を有していてもよい炭素数１〜２０のアルキル基又は置換基を有していてもよいフェニル基を表し、Ｒ４は炭素数１〜１０のアルキル基を表し、Ｘ２はハロゲン原子を表し、ｖは０〜３の整数を表す。）
で表されるシラン化合物（２）の少なくとも一種を含むシラン化合物の混合物を縮合させて得られる、重量平均分子量が８００〜３０，０００であるシラン化合物共重合体
（Ｂ）成分：分子内に窒素原子を有するシランカップリング剤【００１７】
〔４〕前記（Ａ’）成分が、シラン化合物（１）とシラン化合物（２）とを、モル比で、〔シラン化合物（１）〕：〔シラン化合物（２）〕＝６０：４０〜５：９５の割合で縮合させて得られるシラン化合物共重合体である〔３〕に記載の硬化性組成物。【００１８】
〔５〕前記（Ｂ）成分が、前記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレアであることを特徴とする〔３〕又は〔４〕に記載の硬化性組成物。【００１９】
〔６〕下記の（Ａ”）成分と（Ｂ）成分とを、（Ａ”）成分と（Ｂ）成分の質量比で、〔（Ａ”）成分：（Ｂ）成分〕＝１００：０．３〜１００：４０の割合で含有することを特徴とする硬化性組成物。
（Ａ”）成分：分子内に、下記式（ｉ）、（ｉｉ）及び（ｉｉｉ）【００２０】
【化３】
2013141360.tif 000004
【００２１】
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、Ｄは単結合又は置換基を有していてもよい炭素数１〜２０の２価の有機基を表す。Ｒ２は、置換基（ただしハロゲン原子、シアノ基及び前記式：ＯＧで表される基を除く）を有していてもよい炭素数１〜２０のアルキル基又は置換基を有していてもよいフェニル基を表す。〕
で表される繰り返し単位のうち、（ｉ）及び（ｉｉ）、（ｉ）及び（ｉｉｉ）、（ｉｉ）及び（ｉｉｉ）、又は（ｉ）、（ｉｉ）及び（ｉｉｉ）の繰り返し単位を有し、重量平均分子量が８００〜３０，０００であるシラン化合物共重合体
（Ｂ）成分：分子内に窒素原子を有するシランカップリング剤【００２２】
〔７〕前記（Ａ”）成分のシラン化合物共重合体が、該共重合体中における、式：Ｒ１−ＣＨ（Ｘ０）−Ｄ−で表される基の存在量（〔Ｒ１−ＣＨ（Ｘ０）−Ｄ−〕）とＲ２の存在量（〔Ｒ２〕）が、モル比で〔Ｒ１−ＣＨ（Ｘ０）−Ｄ−〕：〔Ｒ２〕＝６０：４０〜５：９５の高分子であることを特徴とする〔６〕に記載の硬化性組成物。【００２３】
〔８〕前記（Ｂ）成分が、前記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレアであることを特徴とする〔６〕又は〔７〕に記載の硬化性組成物。【００２４】
〔９〕光素子固定材用組成物である〔１〕〜〔８〕のいずれかに記載の硬化性組成物。
〔１０〕前記〔１〕〜〔８〕のいずれかに記載の硬化性組成物を硬化してなる硬化物。
〔１１〕光素子固定材である〔１０〕に記載の硬化物。【００２５】
〔１２〕前記〔１〕〜〔８〕のいずれかに記載の硬化性組成物を、光素子固定材用接着剤として使用する方法。
〔１３〕前記〔１〕〜〔８〕のいずれかに記載の硬化性組成物を、光素子固定材用封止剤として使用する方法。
【発明の効果】
【００２６】
本発明の硬化性組成物によれば、高エネルギーの光が照射される場合や高温状態に置かれた場合であっても、着色して透明性が低下したりすることがなく、長期にわたって優れた透明性と高い接着力を有する硬化物を得ることができる。
本発明の硬化性組成物は、光素子固定材を形成する際に使用することができ、特に、光素子用接着剤、及び光素子用封止剤として好適に使用することができる。
【発明を実施するための形態】
【００２７】
以下、本発明を、１）硬化性組成物、２）硬化物、及び、３）硬化性組成物の使用方法、に項分けして詳細に説明する。
１）硬化性組成物
本発明の硬化性組成物は、下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有することを特徴とする。
【００２８】
（Ａ）成分（シラン化合物共重合体（Ａ））
本発明の硬化性組成物に用いる（Ａ）成分は、下記式（ａ−１）で表される、重量平均分子量が８００〜３０，０００であるシラン化合物共重合体（Ａ）である。
【００２９】
【化４】
2013141360.tif 000005
【００３０】
前記式（ａ−１）中、Ｒ１は、水素原子又は炭素数１〜６のアルキル基を表す。Ｒ１の炭素数１〜６のアルキル基としては、メチル基、エチル基、ｎ−プロピル基、イソプロピル基、ｎ−ブチル基、イソブチル基、ｓ−ブチル基、ｔ−ブチル基、ｎ−ペンチル基、ｎ−ヘキシル基等が挙げられる。
これらの中でも、Ｒ１としては水素原子が好ましい。
【００３１】
Ｘ０は、フッ素原子、塩素原子、臭素原子、ヨウ素原子等のハロゲン原子；シアノ基；又は式：ＯＧで表される基；を表す。
【００３２】
Ｇは水酸基の保護基を表す。水酸基の保護基としては、特に制約はなく、水酸基の保護基として知られている公知の保護基が挙げられる。例えば、アシル系の保護基；トリメチルシリル基、トリエチルシリル基、ｔ−ブチルジメチルシリル基、ｔ−ブチルジフェニルシリル基等のシリル系の保護基；メトキシメチル基、メトキシエトキシメチル基、１−エトキシエチル基、テトラヒドロピラン−２−イル基、テトラヒドロフラン−２−イル基等のアセタール系の保護基；ｔ−ブトキシカルボニル基等のアルコキシカルボニル系の保護基；メチル基、エチル基、ｔ−ブチル基、オクチル基、アリル基、トリフェニルメチル基、ベンジル基、ｐ−メトキシベンジル基、フルオレニル基、トリチル基、ベンズヒドリル基等のエーテル系の保護基；等が挙げられる。これらの中でも、Ｇとしては、アシル系の保護基が好ましい。
【００３３】
アシル系の保護基は、具体的には、式：−Ｃ（＝Ｏ）Ｒ５で表される基である。式中、Ｒ５は、メチル基、エチル基、ｎ−プロピル基、イソプロピル基、ｎ−ブチル基、イソブチル基、ｓ−ブチル基、ｔ−ブチル基、ｎ−ペンチル基等の炭素数１〜６のアルキル基；又は置換基を有していてもよいフェニル基を表す。
【００３４】
Ｒ５で表される置換基を有していてもよいフェニル基の置換基としては、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、イソオクチル基等のアルキル基；フッ素原子、塩素原子、臭素原子等のハロゲン原子；メトキシ基、エトキシ基等のアルコキシ基；が挙げられる。
【００３５】
これらの中でも、Ｘ０としては、入手容易性、及び、高い接着力を有する硬化物が得られることから、塩素原子、式：ＯＧ’で表される基（式中、Ｇ’はアシル系の保護基を表す。）、及びシアノ基から選ばれる基が好ましく、塩素原子、アセトキシ基及びシアノ基から選ばれる基がより好ましく、シアノ基が特に好ましい。
【００３６】
Ｄは、単結合又は置換基を有していてもよい炭素数１〜２０の２価の有機基を表す。
炭素数１〜２０の２価の有機基としては、炭素数１〜２０のアルキレン基、炭素数２〜２０のアルケニレン基、炭素数２〜２０のアルキニレン基、炭素数６〜２０のアリーレン基、（アルキレン基、アルケニレン基、又はアルキニレン基）とアリーレン基との組み合わせからなる炭素数７〜２０の２価の基等が挙げられる。
【００３７】
炭素数１〜２０のアルキレン基としては、メチレン基、エチレン基、プロピレン基、トリメチレン基、テトラメチレン基、ペンタメチレン基、ヘキサメチレン基等が挙げられる。
炭素数２〜２０のアルケニレン基としては、ビニレン基、プロペニレン基、ブテニレン基、ペンテニレン基等が挙げられる。
炭素数２〜２０のアルキニレン基としては、エチニレン基、プロピニレン基等が挙げられる。
炭素数６〜２０のアリーレン基としては、ｏ−フェニレン基、ｍ−フェニレン基、ｐ−フェニレン基、２，６−ナフチレン基等が挙げられる。
【００３８】
これらの炭素数１〜２０のアルキレン基、炭素数２〜２０のアルケニレン基、及び炭素数２〜２０のアルキニレン基が有していてもよい置換基としては、フッ素原子、塩素原子等のハロゲン原子；メトキシ基、エトキシ基等のアルコキシ基；メチルチオ基、エチルチオ基等のアルキルチオ基；メトキシカルボニル基、エトキシカルボニル基等のアルコキシカルボニル基；等が挙げられる。
【００３９】
前記炭素数６〜２０のアリーレン基の置換基としては、シアノ基；ニトロ基；フッ素原子、塩素原子、臭素原子等のハロゲン原子；メチル基、エチル基等のアルキル基；メトキシ基、エトキシ基等のアルコキシ基；メチルチオ基、エチルチオ基等のアルキルチオ基；等が挙げられる。
これらの置換基は、アルキレン基、アルケニレン基、アルキニレン基及びアリーレン基等の基において任意の位置に結合していてよく、同一若しくは相異なって複数個が結合していてもよい。
【００４０】
置換基を有していてもよい（アルキレン基、アルケニレン基、又はアルキニレン基）と置換基を有していてもよいアリーレン基との組み合わせからなる２価の基としては、前記置換基を有していてもよい（アルキレン基、アルケニレン基、又はアルキニレン基）の少なくとも一種と、前記置換基を有していてもよいアリーレン基の少なくとも一種とが直列に結合した基等が挙げられる。具体的には、下記式で表される基等が挙げられる。
【００４１】
【化５】
2013141360.tif 000006
【００４２】
これらの中でも、Ｄとしては、高い接着力を有する硬化物が得られることから、炭素数１〜１０のアルキレン基が好ましく、炭素数１〜６のアルキレン基がより好ましく、メチレン基又はエチレン基が特に好ましい。
【００４３】
Ｒ２は、置換基（ただしハロゲン原子、シアノ基及び前記式：ＯＧで表される基を除く）を有していてもよい炭素数１〜２０のアルキル基、又は置換基を有していてもよいフェニル基を表す。
【００４４】
Ｒ２で表される炭素数１〜２０のアルキル基としては、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基、ｎ−オクチル基、イソオクチル基、ｎ−ノニル基、ｎ−デシル基、ｎ−ドデシル基等が挙げられる。
【００４５】
Ｒ２で表される置換基を有していてもよい炭素数１〜２０のアルキル基の置換基としては、メトキシ基、エトキシ基等の炭素数１〜６のアルコキシ基；フェニル基、４−メチルフェニル基、３−メトキシフェニル基、２，４−ジクロロフェニル基、１−ナフチル基、２−ナフチル基等の置換基を有していてもよいアリール基；等が挙げられる。
【００４６】
Ｒ２で表される置換基を有していてもよいフェニル基の置換基としては、メチル基、エチル基、ｎ−プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、イソオクチル基等のアルキル基；メトキシ基、エトキシ基等のアルコキシ基；フッ素原子、塩素原子等のハロゲン原子等が挙げられる。
【００４７】
Ｒ２で表される置換基を有していてもよいフェニル基の具体例としては、フェニル基、２−クロロフェニル基、４−メチルフェニル基、３−エチルフェニル基、２，４−ジメチルフェニル基、２−メトキシフェニル基等が挙げられる。
【００４８】
これらの中でも、Ｒ２は、炭素数１〜２０のアルキル基又は置換基を有していてもよいフェニル基が好ましく、炭素数１〜６のアルキル基又は置換基を有していてもよいフェニル基がより好ましく、炭素数１〜６のアルキル基又はフェニル基が特に好ましい。
【００４９】
Ｚは、ヒドロキシ基、炭素数１〜１０のアルコキシ基又はハロゲン原子を示す。炭素数１〜１０のアルコキシ基としては、メトキシ基、エトキシ基、プロポキシ基、イソプロポキシ基、ブトキシ基、ｔ−ブトキシ基、ペンチルオキシ基、ヘキシルオキシ基、オクチルオキシ基等が挙げられる。ハロゲン原子としては、フッ素原子、塩素原子、及び臭素原子等が挙げられる。
これらの中でも、Ｚはヒドロキシ基又は炭素数１〜６のアルコキシ基が好ましい。
【００５０】
ｍ、ｎはそれぞれ独立して、正の整数を示す。ｍとｎは、本発明の効果がより得られやすいことから、ｍ：ｎ＝６０：４０〜５：９５の比率を有する正の整数であるのが好ましい。
ｏ、ｐ、ｑ、ｒはそれぞれ独立して、０又は正の整数を示す。
【００５１】
シラン化合物共重合体（Ａ）は、ランダム共重合体、ブロック共重合体、グラフト共重合体、交互共重合体等のいずれの共重合体であってもよい。また、シラン化合物共重合体（Ａ）の構造は、ラダー型構造、ダブルデッカー型構造、籠型構造、部分開裂籠型構造、環状型構造、ランダム型構造のいずれの構造であってもよい。
【００５２】
シラン化合物共重合体（Ａ）の重量平均分子量（Ｍｗ）は、８００〜３０，０００の範囲であり、好ましくは１，０００〜６，０００の範囲であり、さらに好ましくは１，５００〜２，０００の範囲である。当該範囲内にあることで、組成物の取扱性に優れ、かつ、接着性、耐熱性に優れる硬化物が得られる。重量平均分子量（Ｍｗ）は、例えば、テトラヒドロフラン（ＴＨＦ）を溶媒とするゲル・パーミエーション・クロマトグラフィー（ＧＰＣ）による標準ポリスチレン換算値として求めることができる（以下にて同じである。）。
【００５３】
シラン化合物共重合体（Ａ）の分子量分布（Ｍｗ／Ｍｎ）は、特に制限されないが、通常１．０〜３．０、好ましくは１．１〜２．０の範囲である。当該範囲内にあることで、接着性、耐熱性に優れる硬化物が得られる。
【００５４】
シラン化合物共重合体（Ａ）は一種単独で、あるいは二種以上を組み合わせて用いることができる。
【００５５】
本発明の硬化性組成物においては、（Ａ）成分であるシラン化合物共重合体（Ａ）の製造方法は特に限定されないが、後述するシラン化合物共重合体（Ａ’）の製造法のように、シラン化合物（１）及び（２）を縮合させる方法が好ましい。
【００５６】
シラン化合物共重合体（Ａ）である（Ａ）成分を、後述するシラン化合物共重合体（Ａ’）の製造法のように縮合（反応）により得る際、シラン化合物（１）のＯＲ３又はＸ１は、脱水及び脱アルコール縮合反応されなかった場合は、シラン化合物共重合体（Ａ）中に残存する。縮合反応されなかったＯＲ３又はＸ１が１つだった場合は、前記式（ａ−１）において（ＣＨＲ１Ｘ０−Ｄ−ＳｉＺＯ２／２）として残存し、縮合反応されなかったＯＲ３又はＸ１が２つだった場合は、式（ａ−１）において（ＣＨＲ１Ｘ０−Ｄ−ＳｉＺ２Ｏ１／２）として残存する。
シラン化合物（２）についても同様に、ＯＲ４又はＸ２が、脱水及び脱アルコール縮合反応されなかった場合は、シラン化合物共重合体（Ａ）に残存する。縮合反応されなかったＯＲ４又はＸ２が１つだった場合は、式（ａ−１）において（Ｒ２ＳｉＺＯ２／２）として残存し、縮合反応されなかったＯＲ４又はＸ２が２つだった場合は、式（ａ−１）において（Ｒ２ＳｉＺ２Ｏ１／２）として残存する。
【００５７】
本発明においては、前記（Ａ）成分は、下記の（Ａ’）成分であってもよい。
（Ａ’）成分：式（１）：Ｒ１−ＣＨ（Ｘ０）−Ｄ−Ｓｉ（ＯＲ３）ｕ（Ｘ１）３−ｕで表されるシラン化合物（１）の少なくとも一種、及び式（２）：Ｒ２Ｓｉ（ＯＲ４）ｖ（Ｘ２）３−ｖで表されるシラン化合物（２）の少なくとも一種を含むシラン化合物の混合物を縮合させて得られる、重量平均分子量が、８００〜３０，０００であるシラン化合物共重合体（以下、「シラン化合物共重合体（Ａ’）」ということがある。）
【００５８】
〔シラン化合物（１）〕
シラン化合物（１）は、式（１）：Ｒ１−ＣＨ（Ｘ０）−Ｄ−Ｓｉ（ＯＲ３）ｕ（Ｘ１）３−ｕで表される化合物である。シラン化合物（１）を用いることにより、硬化後においても透明性、接着力が良好なシラン化合物共重合体を得ることができる。
【００５９】
式（１）中、Ｒ１、Ｘ０、及びＤは、前記と同じ意味を表す。Ｒ３は炭素数１〜１０のアルキル基を表し、Ｘ１はハロゲン原子を表し、ｕは０〜３の整数を表す。
【００６０】
Ｒ３の炭素数１〜１０のアルキル基としては、メチル基、エチル基、ｎ−プロピル基、ｉ−プロピル基、ｎ−ブチル基、ｓ−ブチル基、ｉ−ブチル基、ｔ−ブチル基、ｎ−ペンチル基、及びｎ−ヘキシル基等が挙げられる。
Ｘ１のハロゲン原子としては、フッ素原子、塩素原子、及び臭素原子等が挙げられる。
ｕが２以上のとき、ＯＲ３同士は同一であっても相異なっていてもよい。また、（３−ｕ）が２以上のとき、Ｘ１同士は同一であっても相異なっていてもよい。
【００６１】
シラン化合物（１）の具体例としては、シアノメチルトリメトキシシラン、シアノメチルトリエトキシシラン、１−シアノエチルトリメトキシシラン、２−シアノエチルトリメトキシシラン、２−シアノエチルトリエトキシシラン、２−シアノエチルトリプロポキシシラン、３−シアノプロピルトリメトキシシラン、３−シアノプロピルトリエトキシシラン、３−シアノプロピルトリプロポキシシラン、３−シアノプロピルトリブトキシシラン、４−シアノブチルトリメトキシシラン、５−シアノペンチルトリメトキシシラン、２−シアノプロピルトリメトキシシラン、２−（シアノメトキシ）エチルトリメトキシシラン、２−（２−シアノエトキシ）エチルトリメトキシシラン、ｏ−（シアノメチル）フェニルトリプロポキシシラン、ｍ−（シアノメチル）フェニルトリメトキシシラン、ｐ−（シアノメチル）フェニルトリエトキシシラン、ｐ−（２−シアノエチル）フェニルトリメトキシシラン等のトリアルコキシシラン化合物類；
【００６２】
シアノメチルトリクロロシラン、シアノメチルブロモジメトキシシラン、２−シアノエチルジクロロメトキシシラン、２−シアノエチルジクロロエトキシシラン、３−シアノプロピルトリクロロシラン、３−シアノプロピルトリブロモシラン、３−シアノプロピルジクロロメトキシシラン、３−シアノプロピルジクロロエトキシシラン、３−シアノプロピルクロロジメトキシシラン、３−シアノプロピルクロロジエトキシシラン、４−シアノブチルクロロジエトキシシラン、３−シアノ−ｎ−ブチルクロロジエトキシシラン、２−（２−シアノエトキシ）エチルトリクロロシラン、２−（２−シアノエトキシ）エチルブロモジエトキシシラン、２−（２−シアノエトキシ）エチルジクロロプロポキシシラン、ｏ−（２−シアノエチル）フェニルトリクロロシラン、ｍ−（２−シアノエチル）フェニルメトキシジブロモシラン、ｐ−（２−シアノエチル）フェニルジメトキシクロロシラン、ｐ−（２−シアノエチル）フェニルトリブロモシラン等のハロゲノシラン化合物類；等が挙げられる。
これらのシラン化合物（１）は一種単独で、或いは二種以上を組み合わせて用いることができる。
【００６３】
これらの中でも、シラン化合物（１）としては、より優れた接着性を有する硬化物が得られることから、トリアルコキシシラン化合物類が好ましく、２−シアノエチル基、３−シアノプロピル基、３−アセトキシプロピル基又は３−ハロゲノプロピル基を有するトリアルコキシシラン化合物類がより好ましい。
【００６４】
〔シラン化合物（２）〕
シラン化合物（２）は、式（２）：Ｒ２Ｓｉ（ＯＲ４）ｖ（Ｘ２）３−ｖで表される化合物である。
式（２）中、Ｒ２は前記と同じ意味を表す。Ｒ４は前記Ｒ３と同様の炭素数１〜１０のアルキル基を表し、Ｘ２は前記Ｘ１と同様のハロゲン原子を表し、ｖは０〜３の整数を表す。
ｖが２以上のとき、ＯＲ４同士は同一であっても相異なっていてもよい。また、（３−ｖ）が２以上のとき、Ｘ２同士は同一であっても相異なっていてもよい。
【００６５】
シラン化合物（２）の具体例としては、メチルトリメトキシシラン、メチルトリエトキシシラン、エチルトリメトキシシラン、エチルトリエトキシシラン、ｎ−プロピルトリメトキシシラン、ｎ−ブチルトリエトキシシラン、ｉ−ブチルトリメトキシシラン、ｎ−ペンチルトリエトキシシラン、ｎ−ヘキシルトリメトキシシラン、ｉ−オクチルトリエトキシシラン、ドデシルトリメトキシシラン、メチルジメトキシエトキシシラン、メチルジエトキシメトキシシラン等のアルキルトリアルコキシシラン化合物類；
メチルクロロジメトキシシラン、メチルジクロロメトキシシラン、メチルジクロロメトキシシラン、メチルクロロジエトキシシラン、エチルクロロジメトキシシラン、エチルジクロロメトキシシラン、ｎ−プロピルクロロジメトキシシラン、ｎ−プロピルジクロロメトキシシラン等のアルキルハロゲノアルコキシシラン化合物類；
メチルトリクロロシラン、メチルトリブロモシラン、エチルトリクロロシラン、エチルトリブロモシラン、ｎ−プロピルトリクロロシラン等のアルキルトリハロゲノシラン化合物類；
【００６６】
フェニルトリメトキシシラン、４−メトキシフェニルトリメトキシシラン、２−クロロフェニルトリメトキシシラン、フェニルトリエトキシシラン、２−メトキシフェニルトリエトキシシラン、フェニルジメトキシエトキシシラン、フェニルジエトキシメトキシシラン等の置換基を有していてもよいフェニルトリアルコキシシラン化合物類；
フェニルクロロジメトキシシラン、フェニルジクロロメトキシシラン、フェニルクロロメトキシエトキシシラン、フェニルクロロジエトキシシラン、フェニルジクロロエトキシシラン等の置換基を有していてもよいフェニルハロゲノアルコキシシラン化合物類；
フェニルトリクロロシラン、フェニルトリブロモシラン、４−メトキシフェニルトリクロロシラン、フェニルトリクロロシラン、２−エトキシフェニルトリクロロシラン、２−クロロフェニルトリクロロシラン等の置換基を有していてもよいフェニルトリハロゲノシラン化合物；が挙げられる。
これらのシラン化合物（２）は一種単独で、或いは二種以上を組み合わせて用いることができる。
これらの中でも、シラン化合物（２）としては、炭素数１〜６のアルキルトリアルコキシシラン化合物類、置換基を有していてもよいフェニルトリアルコキシシラン化合物類が好ましい。
【００６７】
〔シラン化合物の混合物〕
シラン化合物共重合体（Ａ’）を製造する際に用いられるシラン化合物の混合物としては、シラン化合物（１）及びシラン化合物（２）からなる混合物であっても、さらに、本発明の目的を阻害しない範囲でその他のシラン化合物を含む混合物であってもよいが、シラン化合物（１）及びシラン化合物（２）からなる混合物が好ましい。
【００６８】
シラン化合物（１）とシラン化合物（２）との使用割合は、モル比で、〔シラン化合物（１）〕：〔シラン化合物（２）〕＝６０：４０〜５：９５であるのが好ましく、４０：６０〜１０：９０がより好ましい。
【００６９】
前記シラン化合物の混合物を縮合させる方法としては、特に限定されないが、シラン化合物（１）、シラン化合物（２）、及び所望によりその他のシラン化合物を溶媒に溶解し、所定量の触媒を添加し、所定温度で撹拌する方法が挙げられる。
【００７０】
用いる触媒は、酸触媒及び塩基触媒のいずれであってもよい。
酸触媒としては、塩酸、硫酸、硝酸、リン酸等の無機酸；メタンスルホン酸、トリフルオロメタンスルホン酸、ベンゼンスルホン酸、ｐ−トルエンスルホン酸、酢酸、トリフルオロ酢酸等の有機酸；等が挙げられる。
【００７１】
塩基触媒としては、トリメチルアミン、トリエチルアミン、リチウムジイソプロピルアミド、リチウムビス（トリメチルシリル）アミド、ピリジン、１，８−ジアザビシクロ［５．４．０］−７−ウンデセン、アニリン、ピコリン、１，４−ジアザビシクロ［２．２．２］オクタン、イミダゾール等の有機塩基；水酸化テトラメチルアンモニウム、水酸化テトラエチルアンモニウム等の有機塩水酸化物；ナトリウムメトキシド、ナトリウムエトキシド、ナトリウムｔ−ブトキシド、カリウムｔ−ブトキシド等の金属アルコキシド；水素化ナトリウム、水素化カルシウム等の金属水素化物；水酸化ナトリウム、水酸化カリウム、水酸化カルシウム等の金属水酸化物；炭酸ナトリウム、炭酸カリウム、炭酸マグネシウム等の金属炭酸塩；炭酸水素ナトリウム、炭酸水素カリウム等の金属炭酸水素塩；等が挙げられる。
【００７２】
触媒の使用量は、シラン化合物の総モル量に対して、通常、０．１ｍｏｌ％〜１０ｍｏｌ％、好ましくは１ｍｏｌ％〜５ｍｏｌ％の範囲である。
【００７３】
用いる溶媒は、シラン化合物の種類等に応じて、適宜選択することができる。例えば、水；ベンゼン、トルエン、キシレン等の芳香族炭化水素類；酢酸メチル、酢酸エチル、酢酸プロピル、プロピオン酸メチル等のエステル類；アセトン、メチルエチルケトン、メチルｉ−ブチルケトン、シクロヘキサノン等のケトン類；メチルアルコール、エチルアルコール、ｎ−プロピルアルコール、ｉ−プロピルアルコール、ｎ−ブチルアルコール、ｉ−ブチルアルコール、ｓ−ブチルアルコール、ｔ−ブチルアルコール等のアルコール類；等が挙げられる。これらの溶媒は一種単独で、或いは二種以上を混合して用いることができる。
【００７４】
溶媒の使用量は、溶媒１リットルあたり、シラン化合物の総モル量が、通常０．１ｍｏｌ〜１０ｍｏｌ、好ましくは０．５ｍｏｌ〜１０ｍｏｌとなる量である。
【００７５】
シラン化合物を縮合（反応）させるときの温度は、通常０℃から用いる溶媒の沸点までの温度範囲、好ましくは２０℃〜１００℃の範囲である。反応温度があまりに低いと縮合反応の進行が不十分となる場合がある。一方、反応温度が高くなりすぎるとゲル化抑制が困難となる。反応は、通常３０分から２０時間で完結する。
【００７６】
反応終了後は、酸触媒を用いた場合は、反応溶液に炭酸水素ナトリウム等のアルカリ水溶液を添加することにより、塩基触媒を用いた場合は、反応溶液に塩酸等の酸を添加することにより中和を行い、その際に生じる塩をろ別又は水洗等により除去し、目的とするシラン化合物共重合体を得ることができる。
【００７７】
シラン化合物共重合体（Ａ’）の重量平均分子量（Ｍｗ）は、８００〜３０，０００の範囲であり、好ましくは１，０００〜６，０００の範囲であり、さらに好ましくは１，５００〜２，０００の範囲である。当該範囲内にあることで、組成物の取扱性に優れ、かつ、接着性、耐熱性に優れる硬化物が得られる。
シラン化合物共重合体（Ａ’）の分子量分布（Ｍｗ／Ｍｎ）は、特に制限されないが、通常１．０〜３．０、好ましくは１．１〜２．０の範囲である。当該範囲内にあることで、接着性、耐熱性に優れる硬化物が得られる。
【００７８】
本発明においては、前記（Ａ）成分は、下記の（Ａ”）成分であってもよい。
（Ａ”）成分：分子内に、下記式（ｉ）、（ｉｉ）及び（ｉｉｉ）
【００７９】
【化６】
2013141360.tif 000007
【００８０】
（式中、Ｒ１、Ｒ２、Ｄ、及びＸ０は前記と同じ意味を表す。）で表される繰り返し単位のうち、（ｉ）及び（ｉｉ）、（ｉ）及び（ｉｉｉ）、（ｉｉ）及び（ｉｉｉ）、又は（ｉ）、（ｉｉ）及び（ｉｉｉ）の繰り返し単位を有し、重量平均分子量が８００〜３０，０００であるシラン化合物共重合体（以下、「シラン化合物共重合体（Ａ”）」ということがある。）
シラン化合物共重合体（Ａ”）は、（ｉ）、（ｉｉ）、（ｉｉｉ）で表される繰り返し単位をそれぞれ一種有していてもよく、二種以上有していてもよい。
【００８１】
シラン化合物共重合体（Ａ”）においては、式：Ｒ１−ＣＨ（Ｘ０）−Ｄ−で表される基の存在量（〔Ｒ１−ＣＨ（Ｘ０）−Ｄ〕）とＲ２の存在量（〔Ｒ２〕）が、モル比で〔Ｒ１−ＣＨ（Ｘ０）−Ｄ〕：〔Ｒ２〕＝６０：４０〜５：９５であるのが好ましく、４０：６０〜１０：９０であるのがより好ましい。当該範囲内にあることで、得られる硬化物は透明性及び接着性に優れ、かつ、耐熱性に優れるため高温に置いた後であってもこれらの性質の低下が抑えられる。
式：Ｒ１−ＣＨ（Ｘ０）−Ｄ−で表される基及びＲ２の存在量は、例えば、シラン化合物共重合体（Ａ”）のＮＭＲスペクトルを測定して定量することができる。
【００８２】
シラン化合物共重合体（Ａ”）は、ランダム共重合体、ブロック共重合体、グラフト共重合体、交互共重合体等のいずれの共重合体であってもよい。
【００８３】
シラン化合物共重合体（Ａ”）の重量平均分子量（Ｍｗ）は、８００〜３０，０００の範囲であり、好ましくは１，０００〜６，０００の範囲であり、さらに好ましくは１，５００〜２，０００の範囲である。当該範囲内にあることで、組成物の取扱性に優れ、かつ、接着性、耐熱性に優れる硬化物が得られる。
シラン化合物共重合体（Ａ”）の分子量分布（Ｍｗ／Ｍｎ）は、特に制限されないが、通常１．０〜３．０、好ましくは１．１〜２．０の範囲である。当該範囲内にあることで、接着性、耐熱性に優れる硬化物が得られる。
【００８４】
シラン化合物共重合体（Ａ”）は一種単独で、あるいは二種以上を組み合わせて用いることができる。
【００８５】
（Ｂ）成分（シランカップリング剤）
本発明の硬化性組成物は、（Ｂ）成分として、分子内に窒素原子を有するシランカップリング剤（以下、「シランカップリング剤（Ｂ）」ということがある。）を含む。本発明の硬化性組成物は、シランカップリング剤（Ｂ）を含有するため、高エネルギーの光が照射される場合や高温状態であっても、着色して透明性が低下したりすることがなく、長期にわたって優れた透明性を有し、かつ、高い接着力を有する硬化物を得ることができる。
【００８６】
シランカップリング剤（Ｂ）としては、分子内に窒素原子を有するシランカップリング剤であれば特に制限はない。例えば、下記式（ｂ−１）で表されるトリアルコキシシラン化合物、式（ｂ−２）で表されるジアルコキシアルキルシラン化合物又はジアルコキシアリールシラン化合物等が挙げられる。
【００８７】
【化７】
2013141360.tif 000008
【００８８】
上記式中、Ｒａは、メトキシ基、エトキシ基、ｎ−プロポキシ基、イソプロポキシ基、ｎ−ブトキシ基、ｔ−ブトキシ基等の炭素数１〜６のアルコキシ基を表す。
Ｒｂは、メチル基、エチル基、ｎ−プロピル基、イソプロピル基、ｎ−ブチル基、ｔ−ブチル基等の炭素数１〜６のアルキル基；又は、フェニル基、４−クロロフェニル基、４−メチルフェニル基等の置換基を有していてもよいアリール基；を表す。
【００８９】
Ｒｃは、窒素原子を有する、炭素数１〜１０の有機基を表す。また、Ｒｃは、さらに他のケイ素原子を含む基と結合していてもよい。
Ｒｃの炭素数１〜１０の有機基の具体例としては、Ｎ−２−（アミノエチル）−３−アミノプロピル基、３−アミノプロピル基、Ｎ−（１，３−ジメチル−ブチリデン）アミノプロピル基、３−ウレイドプロピルトリエトキシシラン、Ｎ−フェニル−アミノプロピル基等が挙げられる。
【００９０】
前記式（ｂ−１）又は（ｂ−２）で表される化合物のうち、Ｒｃが、他のケイ素原子を含む基と結合した有機基である場合の化合物としては、イソシアヌレート骨格を介して他のケイ素原子と結合してイソシアヌレート系シランカップリング剤を構成するものや、ウレア骨格を介して他のケイ素原子と結合してウレア系シランカップリング剤を構成するものが挙げられる。
【００９１】
これらの中でも、シランカップリング剤（Ｂ）としては、より高い接着力を有する硬化物が得られる観点から、イソシアヌレート系シランカップリング剤、及びウレア系シランカップリング剤が好ましく、さらに、分子内に、ケイ素原子に結合したアルコキシ基を４以上有するものが好ましい。
ケイ素原子に結合したアルコキシ基を４以上有するとは、同一のケイ素原子に結合したアルコキシ基と、異なるケイ素原子に結合したアルコキシ基との総合計数が４以上という意味である。
【００９２】
ケイ素原子に結合したアルコキシ基を４以上有するイソシアヌレート系シランカップリング剤としては、下記式（ｂ−３）で表される化合物が、ケイ素原子に結合したアルコキシ基を４以上有するウレア系シランカップリング剤としては、下記式（ｂ−４）で表される化合物が挙げられる。
【００９３】
【化８】
2013141360.tif 000009
【００９４】
式中、Ｒａは前記と同じ意味を表す。複数のＲａ同士は同一であっても相異なっていてもよい。
ｔ１〜ｔ５はそれぞれ独立して、１〜１０の整数を表し、１〜６の整数であるのが好ましく、３であるのが特に好ましい。
【００９５】
式（ｂ−３）で表される化合物の具体例としては、１，３，５−Ｎ−トリス（３−トリメトキシシリルプロピル）イソシアヌレート、１，３，５，−Ｎ−トリス（３−トリエトキシシリルプロピル）イソシアヌレート、１，３，５，−Ｎ−トリス（３−トリｉ−プロポキシシリルプロピル）イソシアヌレート、１，３，５，−Ｎ−トリス（３−トリブトキシシリルプロピル）イソシアヌレート等の１，３，５−Ｎ−トリス〔（トリ（炭素数１〜６）アルコキシ）シリル（炭素数１〜１０）アルキル〕イソシアヌレート；
１，３，５，−Ｎ−トリス（３−ジトキシメチルシリルプロピル）イソシアヌレート、１，３，５，−Ｎ−トリス（３−ジメトキシエチルシリルプロピル）イソシアヌレート、１，３，５，−Ｎ−トリス（３−ジメトキシｉ−プロピルシリルプロピル）イソシアヌレート、１，３，５，−Ｎ−トリス（３−ジメトキシｎ−プロピルシリルプロピル）イソシアヌレート、１，３，５，−Ｎ−トリス（３−ジメトキシフェニルシリルプロピル）イソシアヌレート、１，３，５，−Ｎ−トリス（３−ジエトキシメチルシリルプロピル）イソシアヌレート、１，３，５，−Ｎ−トリス（３−ジエトキシエチルシリルプロピル）イソシアヌレート、１，３，５，−Ｎ−トリス（３−ジエトキシｉ−プロピルシリルプロピル）イソシアヌレート、１，３，５，−Ｎ−トリス（３−ジエトキシｎ−プロピルシリルプロピル）イソシアヌレート、１，３，５，−Ｎ−トリス（３−ジエトキシフェニルシリルプロピル）イソシアヌレート、１，３，５，−Ｎ−トリス（３−ジｉ−プロポキシメチルシリルプロピル）イソシアヌレート、１，３，５，−Ｎ−トリス（３−ジｉ−プロポキシエチルシリルプロピル）イソシアヌレート、１，３，５，−Ｎ−トリス（３−ジｉ−プロポキシｉ−プロピルシリルプロピル）イソシアヌレート、１，３，５，−Ｎ−トリス（３−ジｉ−プロポキシｎ−プロピルシリルプロピル）イソシアヌレート、１，３，５，−Ｎ−トリス（３−ジｉ−プロポキシフェニルシリルプロピル）イソシアヌレート、１，３，５，−Ｎ−トリス（３−ジブトキシメチルシリルプロピル）イソシアヌレート、１，３，５，−Ｎ−トリス（３−ジブトキシエチルシリルプロピル）イソシアヌレート、１，３，５，−Ｎ−トリス（３−ジブトキシｉ−プロピルシリルプロピル）イソシアヌレート、１，３，５，−Ｎ−トリス（３−ジブトキシｎ−プロピルシリルプロピル）イソシアヌレート、１，３，５，−Ｎ−トリス（３−ジブトキシフェニルシリルプロピル）イソシアヌレート等の１，３，５−Ｎ−トリス〔（ジ（炭素数１〜６）アルコキシ）シリル（炭素数１〜１０）アルキル〕イソシアヌレート；等が挙げられる。
【００９６】
式（ｂ−４）で表される化合物の具体例としては、Ｎ，Ｎ’−ビス（３−トリメトキシシリルプロピル）ウレア、Ｎ，Ｎ’−ビス（３−トリエトキシシリルプロピル）ウレア、Ｎ，Ｎ’−ビス（３−トリプロポキシシリルプロピル）ウレア、Ｎ，Ｎ’−ビス（３−トリブトキシシリルプロピル）ウレア、Ｎ，Ｎ’−ビス（２−トリメトキシシリルエチル）ウレア等のＮ，Ｎ’−ビス〔（トリ（炭素数１〜６）アルコキシシリル）（炭素数１〜１０）アルキル〕ウレア；
Ｎ，Ｎ’−ビス（３−ジメトキシメチルシリルプロピル）ウレア、Ｎ，Ｎ’−ビス（３−ジメトキシエチルシリルプロピル）ウレア、Ｎ，Ｎ’−ビス（３−ジエトキシメチルシリルプロピル）ウレア等のＮ，Ｎ’−ビス〔（ジ（炭素数１〜６）アルコキシ（炭素数１〜６）アルキルシリル（炭素数１〜１０）アルキル）ウレア；
Ｎ，Ｎ’−ビス（３−ジメトキシフェニルシリルプロピル）ウレア、Ｎ，Ｎ’−ビス（３−ジエトキシフェニルシリルプロピル）ウレア等のＮ，Ｎ’−ビス〔（ジ（炭素数１〜６）アルコキシ（炭素数６〜２０）アリールシリル（炭素数１〜１０）アルキル）ウレア；等が挙げられる。
【００９７】
これらは１種単独で、或いは２種以上を組み合わせて用いることができる。
これらの中でも、本発明の（Ｂ）成分としては、１，３，５−Ｎ−トリス（３−トリメトキシシリルプロピル）イソシアヌレート、１，３，５−Ｎ−トリス（３−トリエトキシシリルプロピル）イソシアヌレート（以下、「イソシアヌレート化合物」という。）、Ｎ，Ｎ’−ビス（３−トリメトキシシリルプロピル）ウレア、Ｎ，Ｎ’−ビス（３−トリエトキシシリルプロピル）ウレア（以下、「ウレア化合物」という。）、及び、前記イソシアヌレート化合物とウレア化合物との組み合わせを用いるのが好ましく、接着力により優れる硬化物が得られる観点から、前記イソシアヌレート化合物とウレア化合物との組み合わせを用いるのがより好ましい。
【００９８】
前記イソシアヌレート化合物とウレア化合物とを組み合わせて用いる場合、両者の使用割合は、（イソシアヌレート化合物）と（ウレア化合物）の質量比で、１００：１〜１００：２００であるのが好ましく、１００：１１０であるのがより好ましい。
【００９９】
なお、イソシアヌレート化合物の使用割合は、前記（Ａ）成分１００質量部に対して、３５質量部以下であるのが好ましく、２５質量部以下であるのがより好ましい。イソシアヌレート化合物単独で用いる場合も、ウレア化合物と併用して用いる場合においても同様である。
また、ウレア化合物の使用割合は、前記（Ａ）成分１００質量部に対して、２０質量部以下であるのが好ましく、１５質量部以下であるのがより好ましい。ウレア化合物単独で用いる場合も、イソシアヌレート化合物と併用して用いる場合においても同様である。
【０１００】
本発明の硬化性組成物は、前記（Ａ）成分（又は、（Ａ’）成分、或いは（Ａ”）成分。以下にて同じ。〕及び（Ｂ）成分を、（Ａ）成分と（Ｂ）成分の質量比で、〔（Ａ）成分：（Ｂ）成分〕＝１００：０．３〜１００：４０の割合で含有する。
このような割合で（Ａ）成分及び（Ｂ）成分を用いることにより、透明性、接着性に優れ、さらに耐熱性に優れ、高温にしても接着力が低下しにくい硬化物が得られる硬化性組成物を得ることができる。当該観点から、〔（Ａ）成分：（Ｂ）成分〕＝１００：１〜１００：３０の割合がより好ましく、〔（Ａ）成分：（Ｂ）成分〕＝１００：３〜１００：２５の割合がよりさらに好ましい。
【０１０１】
本発明の硬化性組成物には、本発明の目的を阻害しない範囲で、上記成分に、さらに他の成分を含有させてもよい。
他の成分としては、前記（Ｂ）成分以外のシランカップリング剤、酸化防止剤、紫外線吸収剤、光安定剤、希釈剤等が挙げられる。
【０１０２】
前記（Ｂ）成分以外のシランカップリング剤としては、シランカップリング剤（Ｂ）以外のシランカップリング剤であって、本発明の目的を阻害しないものであれば特に制約はない。なかでも、より接着力の高い硬化物が得られる観点から、２−トリメトキシシリルエチル無水コハク酸、３−トリエトキシシリルプロピル無水コハク酸等の酸無水物構造を有するシランカップリング剤を用いるのが好ましい。
酸無水物構造を有するシランカップリング剤は一種単独で、或いは二種以上を組み合わせて用いることができる。
【０１０３】
前記酸化防止剤は、加熱時の酸化劣化を防止するために添加される。酸化防止剤としては、リン系酸化防止剤、フェノール系酸化防止剤、硫黄系酸化防止剤等が挙げられる。
【０１０４】
リン系酸化防止剤としては、ホスファイト類、オキサホスファフェナントレンオキサイド類等が挙げられる。
フェノール系酸化防止剤としては、モノフェノール類、ビスフェノール類、高分子型フェノール類等が挙げられる。
硫黄系酸化防止剤としては、ジラウリル−３，３’−チオジプロピオネート、ジミリスチル−３，３’−チオジプロピオネート、ジステアリル−３，３’−チオジプロピオネート等が挙げられる。
【０１０５】
これら酸化防止剤は一種単独で、或いは二種以上を組み合わせて用いることができる。酸化防止剤の使用量は、（Ａ）成分に対して、通常、１０質量％以下である。
【０１０６】
紫外線吸収剤は、得られる硬化物の耐光性を向上させる目的で添加される。
紫外線吸収剤としては、サリチル酸類、ベンゾフェノン類、ベンゾトリアゾール類、ヒンダードアミン類等が挙げられる。
紫外線吸収剤は一種単独で、或いは二種以上を組み合わせて用いることができる。
紫外線吸収剤の使用量は、（Ａ）成分に対して、通常、１０質量％以下である。
【０１０７】
光安定剤は、得られる硬化物の耐光性を向上させる目的で添加される。
光安定剤としては、例えば、ポリ［｛６−（１，１，３，３，−テトラメチルブチル）アミノ−１，３，５−トリアジン−２，４−ジイル｝｛（２，２，６，６−テトラメチル−４−ピペリジン）イミノ｝ヘキサメチレン｛（２，２，６，６−テトラメチル−４−ピペリジン）イミノ｝］等のヒンダードアミン類等が挙げられる。
【０１０８】
これらの光安定剤は一種単独で、或いは二種以上を組み合わせて用いることができる。
これらの他の成分の総使用量は、（Ａ）成分に対して、通常、２０質量％以下である。
【０１０９】
希釈剤は、硬化性組成物の粘度を調整するため添加される。
希釈剤としては、例えば、グリセリンジグリシジルエーテル、ブタンジオールジグリシジルエーテル、ジグリシジルアニリン、ネオペンチルグリコールグリシジルエーテル、シクロヘキサンジメタノールジグリシジルエーテル、アルキレンジグリシジルエーテル、ポリグリコールジグリシジルエーテル、ポリプロピレングリコールジグリシジルエーテル、トリメチロールプロパントリグリシジルエーテル、グリセリントリグリシジルエーテル、４−ビニルシクロヘキセンモノオキサイド、ビニルシクロヘキセンジオキサイド、メチル化ビニルシクロヘキセンジオキサイド等が挙げられる。
これらの希釈剤は一種単独で、或いは二種以上を組み合わせて用いることができる。
【０１１０】
本発明の硬化性組成物は、例えば、前記（Ａ）、（Ｂ）成分、及び、所望により他の成分を所定割合で配合して、公知の方法により混合、脱泡することにより得ることができる。
【０１１１】
以上のようにして得られる本発明の硬化性組成物によれば、高エネルギーの光が照射される場合や高温状態に置かれた場合であっても、着色して透明性が低下したりすることがなく、かつ、高い接着力を有する硬化物を得ることができる。
したがって、本発明の硬化性組成物は、光学部品や成形体の原料、接着剤、コーティング剤等として好適に使用される。特に、光素子の高輝度化に伴う、光素子固定材の劣化に関する問題を解決することができることから、本発明の硬化性組成物は、光素子固定用組成物として好適に使用することができる。
【０１１２】
２）硬化物
本発明の第２は、本発明の硬化性組成物を硬化してなる硬化物である。
本発明の硬化性組成物を硬化する方法としては加熱硬化が挙げられる。硬化するときの加熱温度は、通常、１００〜２００℃であり、加熱時間は、通常１０分から２０時間、好ましくは３０分から１０時間である。
【０１１３】
本発明の硬化物は、高エネルギーの光が照射される場合や高温状態に置かれた場合であっても、着色して透明性が低下したりすることがなく、長期にわたって優れた透明性を有し、かつ、高い接着力を有する。
したがって、本発明の硬化物は、光素子の高輝度化に伴う光素子固定材の劣化に関する問題を解決することができることから、光素子固定材として好適に使用することができる。例えば、光学部品や成形体の原料、接着剤、コーティング剤等として好適に使用される。
【０１１４】
本発明の硬化性組成物を硬化してなる硬化物が高い接着力を有することは、例えば、次のようにして接着力を測定することで確認することができる。すなわち、シリコンチップのミラー面に硬化性組成物を塗布し、塗布面を被着体の上に載せ圧着し、加熱処理して硬化させる。これを、予め所定温度（例えば、２３℃、１００℃）に加熱したボンドテスターの測定ステージ上に３０秒間放置し、被着体から５０μｍの高さの位置より、接着面に対し水平方向（せん断方向）に応力をかけ、試験片と被着体との接着力を測定する。
硬化物の接着力は、２３℃および１００℃において８０Ｎ／２ｍｍ□以上であることが好ましく、１００Ｎ／２ｍｍ□以上であることがより好ましい。
【０１１５】
前記硬化物が透明性に優れることは、光透過率を測定することで確認することができる。硬化物の光透過率は、例えば、波長４００ｎｍ、４５０ｎｍの光で、８０％以上が好ましい。
【０１１６】
前記硬化物が耐熱性に優れることは、硬化物を高温下に置いた後であっても透明性の変化が小さいことから確認することができる。透明性は、１５０℃で５００時間置いた後に、波長４００ｎｍ、４５０ｎｍの透過率が、共に初期透過率の８０％以上であることが好ましい。
【０１１７】
３）硬化性組成物の使用方法
本発明の第３は、本発明の硬化性組成物を、光素子用接着剤又は光素子用封止剤等の光素子固定材用組成物として使用する方法である。
光素子としては、ＬＥＤ、ＬＤ等の発光素子、受光素子、複合光素子、光集積回路等が挙げられる。
【０１１８】
〈光素子用接着剤〉
本発明の硬化性組成物は、光素子用接着剤として好適に使用することができる。
本発明の硬化性組成物を光素子用接着剤として使用する方法としては、接着の対象とする材料（光素子とその基板等）の一方又は両方の接着面に該組成物を塗布し、圧着した後、加熱硬化させ、接着の対象とする材料同士を強固に接着させる方法が挙げられる。
【０１１９】
光素子を接着するための主な基板材料としては、ソーダライムガラス、耐熱性硬質ガラス等のガラス類；セラミックス；鉄、銅、アルミニウム、金、銀、白金、クロム、チタン及びこれらの金属の合金、ステンレス（ＳＵＳ３０２、ＳＵＳ３０４、ＳＵＳ３０４Ｌ、ＳＵＳ３０９等）等の金属類；ポリエチレンテレフタレート、ポリブチレンテレフタレート、ポリエチレンナフタレート、エチレン−酢酸ビニル共重合体、ポリスチレン、ポリカーボネート、ポリメチルペンテン、ポリスルホン、ポリエーテルエーテルケトン、ポリエーテルスルホン、ポリフェニレンスルフィド、ポリエーテルイミド、ポリイミド、ポリアミド、アクリル樹脂、ノルボルネン系樹脂、シクロオレフィン樹脂、ガラスエポキシ樹脂等の合成樹脂；等が挙げられる。
【０１２０】
加熱硬化させる際の加熱温度は、用いる硬化性組成物等にもよるが、通常、１００〜２００℃である。加熱時間は、通常１０分から２０時間、好ましくは３０分から１０時間である。
【０１２１】
〈光素子用封止剤〉
本発明の硬化性組成物は、光素子封止体の封止剤として好適に用いることができる。
本発明の硬化性組成物を光素子用封止剤として使用する方法としては、例えば、該組成物を所望の形状に成形して、光素子を内包した成形体を得た後、そのものを加熱硬化させることにより光素子封止体を製造する方法等が挙げられる。
本発明の硬化性組成物を所望の形状に成形する方法としては、特に限定されるものではなく、通常のトランスファー成形法や、注型法等の公知のモールド法を採用できる。
【０１２２】
加熱硬化する際の加熱温度は、用いる硬化性組成物等にもよるが、通常、１００〜２００℃である。加熱時間は、通常１０分から２０時間、好ましくは３０分から１０時間である。
【０１２３】
得られる光素子封止体は、本発明の硬化性組成物を用いているので、光素子に、白色や青色発光ＬＥＤ等の、発光のピーク波長が４００〜４９０ｎｍと短波長のものを用いても、熱や光により着色劣化することがない透明性、耐熱性に優れるものである。
【実施例】
【０１２４】
次に実施例及び比較例により本発明を更に詳細に説明するが、本発明は下記の実施例に限定されるものではない。【０１２５】
（重量平均分子量測定）
下記製造例で得たシラン化合物共重合体の重量平均分子量（Ｍｗ）は標準ポリスチレン換算値とし、以下の装置及び条件にて測定した。
装置名：ＨＬＣ−８２２０ＧＰＣ、東ソー社製
カラム：ＴＳＫｇｅｌＧＭＨＸＬ、ＴＳＫｇｅｌＧＭＨＸＬ、及び、ＴＳＫｇｅｌ２０００ＨＸＬを順次連結したもの
溶媒：テトラヒドロフラン
注入量：８０μｌ
測定温度：４０℃
流速：１ｍｌ／分
検出器：示差屈折計【０１２６】
（ＩＲスペクトルの測定）
製造例で得たシラン化合物共重合体のＩＲスペクトルは、以下の装置を使用して測定した。
フーリエ変換赤外分光光度計（Ｓｐｅｃｔｒｕｍ１００、パーキンエルマー社製）【０１２７】
（製造例１）
３００ｍｌのナス型フラスコに、フェニルトリメトキシシラン（東京化成工業社製、以下にて同じ）２０．２ｇ（１０２ｍｍｏｌ）と、２−シアノエチルトリメトキシシラン（アヅマックス社製、以下にて同じ）３．１５ｇ（１８ｍｍｏｌ）、並びに、溶媒として、アセトン９６ｍｌ及び蒸留水２４ｍｌを仕込んだ後、攪拌しながら、触媒としてリン酸（関東化学社製、以下にて同じ）０．１５ｇ（１．５ｍｍｏｌ）を加え、室温でさらに１６時間攪拌を継続した。【０１２８】
反応終了後、反応液をエバポレーターで５０ｍｌまで濃縮し、酢酸エチル１００ｍｌを加え、飽和炭酸水素ナトリウム水溶液にて中和した。しばらく静置した後、有機層を分取した。次いで、有機層を蒸留水にて２回洗浄した後、無水硫酸マグネシウムで乾燥した。硫酸マグネシウムをろ別後、ろ液をエバポレーターにて５０ｍｌまで濃縮し、これを多量のｎ−ヘキサン中に滴下して沈殿させ、沈殿物をデカンテーションにより分離した。得られた沈殿物をメチルエチルケトン（ＭＥＫ）に溶解して回収し、エバポレーターで溶媒を減圧留去し、真空乾燥することにより、シラン化合物共重合体（Ａ１）を１３．５ｇ得た。【０１２９】
シラン化合物共重合体（Ａ１）の重量平均分子量（Ｍｗ）は１，９００であった。
また、シラン化合物共重合体（Ａ１）のＩＲスペクトルデータを以下に示す。
Ｓｉ−Ｐｈ：６９８ｃｍ−１，７４０ｃｍ−１，Ｓｉ−Ｏ：１１３２ｃｍ−１，−ＣＮ：２２５９ｃｍ−１【０１３０】
（製造例２）
製造例１において、フェニルトリメトキシシランの使用量を１６．６ｇ（８４ｍｍｏｌ）とし、２−シアノエチルトリメトキシシランの使用量を６．３０ｇ（３６ｍｍｏｌ）とした以外は製造例１と同様にして、シラン化合物共重合体（Ａ２）を１２．９ｇ得た。【０１３１】
シラン化合物共重合体（Ａ２）の重量平均分子量（Ｍｗ）は２，０００であった。
また、シラン化合物共重合体（Ａ２）のＩＲスペクトルデータを以下に示す。
Ｓｉ−Ｐｈ：６９８ｃｍ−１，７４０ｃｍ−１，Ｓｉ−Ｏ：１１３２ｃｍ−１，−ＣＮ：２２５５ｃｍ−１【０１３２】
（製造例３）
３００ｍｌのナス型フラスコに、フェニルトリメトキシシラン２０．２ｇ（１０２ｍｍｏｌ）と、３−アセトキシプロピルトリメトキシシラン（アヅマックス社製）４．０ｇ（１８ｍｍｏｌ）、並びに、溶媒としてトルエン６０ｍｌ及び蒸留水３０ｍｌを仕込んだ後、攪拌しながら、触媒としてリン酸０．１５ｇ（１．５ｍｍｏｌ）を加え、室温でさらに１６時間攪拌を継続した。【０１３３】
反応終了後、反応混合物に酢酸エチル１００ｍｌを加え、飽和炭酸水素ナトリウム水溶液にて中和した。しばらく静置した後、有機層を分取した。次いで、有機層を蒸留水にて２回洗浄した後、無水硫酸マグネシウムで乾燥した。硫酸マグネシウムをろ別後、ろ液をエバポレーターにて５０ｍｌまで濃縮し、これを多量のｎ−ヘキサン中に滴下して沈殿させ、沈殿物をデカンテーションにより分離した。得られた沈殿物をメチルエチルケトン（ＭＥＫ）に溶解して回収し、エバポレーターで溶媒を減圧留去し、真空乾燥することにより、シラン化合物共重合体（Ａ３）を１４．７ｇ得た。【０１３４】
シラン化合物共重合体（Ａ３）の重量平均分子量（Ｍｗ）は２，７００であった。
また、シラン化合物共重合体（Ａ３）のＩＲスペクトルデータを以下に示す。
Ｓｉ−Ｐｈ：６９９ｃｍ−１，７４１ｃｍ−１，Ｓｉ−Ｏ：１１３２ｃｍ−１，−ＣＯ：１７３８ｃｍ−１【０１３５】
（製造例４）
３００ｍｌのナス型フラスコに、フェニルトリメトキシシラン２０．２ｇ（１０２ｍｍｏｌ）と、３−クロロプロピルトリメトキシシラン（東京化成工業社製）３．５８ｇ（１８ｍｍｏｌ）、並びに、溶媒としてトルエン６０ｍｌ及び蒸留水３０ｍｌを仕込んだ後、攪拌しながら、触媒としてリン酸０．１５ｇ（１．５ｍｍｏｌ）を加え、室温でさらに１６時間攪拌を継続した。【０１３６】
反応終了後、反応混合物を飽和炭酸水素ナトリウム水溶液にて中和した。これに酢酸エチル１００ｍｌを加えて撹拌し、静置した後、有機層を分取した。次いで、有機層を蒸留水にて２回洗浄した後、無水硫酸マグネシウムで乾燥した。硫酸マグネシウムをろ別後、ろ液を多量のｎ−ヘキサン中に滴下して沈殿させ、沈殿物をデカンテーションにより分離した。得られた沈殿物をメチルエチルケトン（ＭＥＫ）に溶解して回収し、エバポレーターで溶媒を減圧留去し、真空乾燥することにより、シラン化合物共重合体（Ａ４）を１３．６ｇ得た。【０１３７】
シラン化合物共重合体（Ａ４）の重量平均分子量（Ｍｗ）は３，０００であった。
また、シラン化合物共重合体（Ａ４）のＩＲスペクトルデータを以下に示す。
Ｓｉ−Ｐｈ：７００ｃｍ−１，７４１ｃｍ−１，Ｓｉ−Ｏ：１１３２ｃｍ−１，−Ｃｌ：６４８ｃｍ−１【０１３８】
（実施例１）
製造例１で得たシラン化合物共重合体（Ａ１）１０ｇに、シランカップリング剤（Ｂ）として、トリス〔３−（トリメトキシシリル）プロピル〕イソシアヌレート（信越化学工業社製、以下「シランカップリング剤（Ｂ１）」という。）０．１ｇを加え、全容を十分に混合、脱泡することにより硬化性組成物を得た。【０１３９】
（実施例２〜２７、比較例１〜５）
実施例１において、シラン化合物共重合体（Ａ１）とシランカップリング剤（Ｂ１）の代わりに、下記第１表に示す量のシラン化合物共重合体（Ａ１）〜（Ａ４）とシランカップリング剤（Ｂ１）、（Ｂ２）を用いたことを除き、実施例１と同様にして実施例２〜２７、比較例１〜５の硬化性組成物を得た。
なお、シランカップリング剤（Ｂ２）は、Ｎ，Ｎ’−ビス（３−トリメトキシシリルプロピル）ウレア（アヅマックス社製）である。【０１４０】
実施例１〜２７及び比較例１〜５で得た硬化性組成物の硬化物につき、下記のようにして、接着力、初期透過率、及び加熱後透過率を測定し、接着耐熱性、初期透明性、耐熱性（加熱後透明性）を評価した。
測定結果及び評価を下記第１表に示す。【０１４１】
（接着力試験）
２ｍｍ角のシリコンチップのミラー面に、実施例１〜１６及び比較例１〜５で得た硬化性組成物のそれぞれを厚さが約２μｍになるよう塗布し、塗布面を被着体（銀メッキ銅板）の上に載せ圧着した。その後、１８０℃で２時間加熱処理して硬化させて試験片付被着体を得た。この試験片付被着体を、予め所定温度（２３℃、１００℃）に加熱したボンドテスター（シリーズ４０００、デイジ社製）の測定ステージ上に３０秒間放置し、被着体から５０μｍの高さの位置より、スピード２００μｍ／ｓで接着面に対し水平方法（せん断方向）に応力をかけ、２３℃及び１００℃における、試験片と被着体との接着力（Ｎ／２ｍｍ□）を測定した。【０１４２】
（接着耐熱性）
接着力試験において、２３℃及び１００℃における接着力が、いずれも１００Ｎ／２ｍｍ□以上である場合を「◎」、２３℃における接着力が１００Ｎ／２ｍｍ□以上であり１００℃における接着力が８０Ｎ／２ｍｍ□以上１００Ｎ／２ｍｍ□未満である場合を「○」、２３℃における接着力が１００Ｎ／２ｍｍ□以上であり１００℃における接着力が６０Ｎ／２ｍｍ□以上８０Ｎ／２ｍｍ□未満である場合を「△」、２３℃における接着力が１００Ｎ／２ｍｍ□未満である場合を「×」と評価した。【０１４３】
（初期透過率の測定）
実施例１〜２７及び比較例１〜５で得た硬化性組成物のそれぞれを、長さ２５ｍｍ、幅２０ｍｍ、厚さ１ｍｍとなるように鋳型に流し込み、１４０℃で６時間加熱して硬化させ、試験片をそれぞれ作製した。得られた試験片につき、分光光度計（ＭＰＣ−３１００、島津製作所社製）にて、波長４００ｎｍ、４５０ｎｍの初期透過率（％）を測定した。【０１４４】
（初期透明性）
初期透過率測定において、４００ｎｍの透過率が８０％以上を「○」、７０％以上８０％未満を「△」、７０％未満を「×」と評価した。【０１４５】
（加熱後の透過率の測定）
初期透過率を測定した各試験片を１５０℃のオーブン中に５００時間静置し、再度、波長４００ｎｍ、４５０ｎｍの透過率（％）を測定した。これを加熱後透過率とした。【０１４６】
〔耐熱性（加熱後透明性）〕
加熱後透過率測定において、４００ｎｍの透過率が、初期透過率の８０％以上であれば「○」、７０％以上８０％未満であれば「△」、７０％未満であれば「×」と評価した。【０１４７】
【表１】
2013141360.tif 000010
【０１４８】
第１表から、実施例１〜２７で得られた硬化性組成物の硬化物は、接着性及び接着耐熱性に優れていた。また、波長４００ｎｍ、４５０ｎｍの初期透過率、加熱後透過率がいずれも高く、初期透明性、耐熱性（加熱後透明性）にも優れていた。
一方、比較例１の、（Ｂ）成分の使用量が少ない硬化性組成物、比較例２の（Ｂ）成分の使用量が多すぎる硬化性組成物、及び、比較例３〜５の、（Ｂ）成分を使用しない硬化性組成物の各硬化物は、接着性、接着耐熱性に劣っていた。
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有することを特徴とする硬化性組成物。
（Ａ）成分：下記式（ａ−１）
【化１】
2013141360.tif 000017
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは単結合又は置換基を有していてもよい炭素数１〜２０の２価の有機基を表す。
Ｒ２は、置換基（ただしハロゲン原子、シアノ基及び前記式：ＯＧで表される基を除く）を有していてもよい炭素数１〜２０のアルキル基又は置換基を有していてもよいフェニル基を表す。
Ｚは、ヒドロキシル基、炭素数１〜１０のアルコキシ基又はハロゲン原子を示す。
ｍ、ｎはそれぞれ独立して正の整数を示す。
ｏ、ｐ、ｑ、ｒはそれぞれ独立して、０または正の整数を示す。〕
で表される、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化２】
2013141360.tif 000018
（式中、Ｒａは、炭素数１〜６のアルコキシ基を表し、複数のＲａ同士は同一であっても相異なっていてもよい。ｔ１〜ｔ５はそれぞれ独立して、１〜１０の整数を表す。）
【請求項２】
前記（Ａ）成分において、ｍとｎとが、ｍ：ｎ＝６０：４０〜５：９５の割合である請求項１に記載の硬化性組成物。
【請求項３】
（削除）
【請求項４】
下記の（Ａ’）成分と（Ｂ）成分とを、（Ａ’）成分と（Ｂ）成分の質量比で、〔（Ａ’）成分：（Ｂ）成分〕＝１００：０．３〜１００：４０の割合で含有することを特徴とする硬化性組成物。
（Ａ’）成分：式（１）：Ｒ１−ＣＨ（Ｘ０）−Ｄ−Ｓｉ（ＯＲ３）ｕ（Ｘ１）３−ｕ
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、Ｄは単結合又は置換基を有していてもよい炭素数１〜２０の２価の有機基を表す。Ｒ３は炭素数１〜１０のアルキル基を表し、Ｘ１はハロゲン原子を表し、ｕは０〜３の整数を表す。〕
で表されるシラン化合物（１）の少なくとも一種、及び
式（２）：Ｒ２Ｓｉ（ＯＲ４）ｖ（Ｘ２）３−ｖ
（式中、Ｒ２は、炭素数１〜２０のアルキル基又は置換基を有していてもよいフェニル基を表し、Ｒ４は炭素数１〜１０のアルキル基を表し、Ｘ２はハロゲン原子を表し、ｖは０〜３の整数を表す。）
で表されるシラン化合物（２）の少なくとも一種を含むシラン化合物の混合物を縮合させて得られる、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化３】
2013141360.tif 000019
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項５】
前記（Ａ’）成分が、シラン化合物（１）とシラン化合物（２）とを、モル比で、〔シラン化合物（１）〕：〔シラン化合物（２）〕＝６０：４０〜５：９５の割合で縮合させて得られるシラン化合物共重合体である請求項４に記載の硬化性組成物。
【請求項６】
（削除）
【請求項７】
下記の（Ａ”）成分と（Ｂ）成分とを、（Ａ”）成分と（Ｂ）成分の質量比で、〔（Ａ”）成分：（Ｂ）成分〕＝１００：０．３〜１００：４０の割合で含有することを特徴とする硬化性組成物。
（Ａ”）成分：分子内に、下記式（ｉ）、（ｉｉ）及び（ｉｉｉ）
【化４】
2013141360.tif 000020
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは単結合又は置換基を有していてもよい炭素数１〜２０の２価の有機基を表す。
Ｒ２は、置換基（ただしハロゲン原子、シアノ基及び前記式：ＯＧで表される基を除く）を有していてもよい炭素数１〜２０のアルキル基又は置換基を有していてもよいフェニル基を表す。〕
で表される繰り返し単位のうち、（ｉ）及び（ｉｉ）、（ｉ）及び（ｉｉｉ）、（ｉｉ）及び（ｉｉｉ）、又は（ｉ）、（ｉｉ）及び（ｉｉｉ）の繰り返し単位を有し、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化５】
2013141360.tif 000021
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項８】
前記（Ａ”）成分が、該共重合体中における、式：Ｒ１−ＣＨ（Ｘ０）−Ｄ−で表される基の存在量（〔Ｒ１−ＣＨ（Ｘ０）−Ｄ−〕）とＲ２の存在量（〔Ｒ２〕）が、モル比で〔Ｒ１−ＣＨ（Ｘ０）−Ｄ−〕：〔Ｒ２〕＝６０：４０〜５：９５の高分子であることを特徴とする請求項７に記載の硬化性組成物。
【請求項９】
（削除）
【請求項１０】
光素子固定材用組成物である請求項１、４、７のいずれかに記載の硬化性組成物。
【請求項１１】
請求項１、４、７のいずれかに記載の硬化性組成物を硬化してなる硬化物。
【請求項１２】
光素子固定材である請求項１０に記載の硬化物。
【請求項１３】
請求項１、４、７のいずれかに記載の硬化性組成物を、光素子固定材用接着剤として使用する方法。
【請求項１４】
請求項１、４、７のいずれかに記載の硬化性組成物を、光素子固定材用封止剤として使用する方法。
【手続補正書】
【提出日】平成25年9月27日(2013.9.27)
【手続補正１】
【補正対象書類名】特許請求の範囲
【補正対象項目名】請求項１２
【補正方法】変更
【補正の内容】
【請求項１２】
光素子固定材である請求項１１に記載の硬化物。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有することを特徴とする硬化性組成物。
（Ａ）成分：下記式（ａ−１）
【化１】
2013141360.tif 000022
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは、単結合；
ハロゲン原子、アルコキシ基、アルキルチオ基及びアルコキシカルボニル基から選ばれる置換基を有していてもよい、炭素数１〜２０のアルキレン基；
ハロゲン原子、アルコキシ基、アルキルチオ基及びアルコキシカルボニル基から選ばれる置換基を有していてもよい炭素数２〜２０のアルケニレン基；
ハロゲン原子、アルコキシ基、アルキルチオ基及びアルコキシカルボニル基から選ばれる置換基を有していてもよい、炭素数２〜２０のアルキニレン基；
シアノ基、ニトロ基、ハロゲン原子、アルキル基、アルコキシ基及びアルキルチオ基から選ばれる置換基を有していてもよい、炭素数６〜２０のアリーレン基；
ハロゲン原子、アルコキシ基、アルキルチオ基及びアルコキシカルボニル基から選ばれる置換基を有していてもよいアルキレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；
ハロゲン原子、アルコキシ基、アルキルチオ基及びアルコキシカルボニル基から選ばれる置換基を有していてもよいアルケニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；又は、
ハロゲン原子、アルコキシ基、アルキルチオ基及びアルコキシカルボニル基から選ばれる置換基を有していてもよいアルキニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；を表す。
Ｒ２は、アルコキシ基、フェニル基、４−メチルフェニル基、３−メトキシフェニル基、１−ナフチル基及び２−ナフチル基から選ばれる置換基を有していてもよい炭素数１〜２０のアルキル基；又は、アルキル基及びアルコキシ基から選ばれる置換基を有していてもよいフェニル基；を表す。
Ｚは、ヒドロキシル基、炭素数１〜１０のアルコキシ基又はハロゲン原子を示す。
ｍ、ｎはそれぞれ独立して正の整数を示す。
ｏ、ｐ、ｑ、ｒはそれぞれ独立して、０または正の整数を示す。〕
で表される、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化２】
2013141360.tif 000023
（式中、Ｒａは、炭素数１〜６のアルコキシ基を表し、複数のＲａ同士は同一であっても相異なっていてもよい。ｔ１〜ｔ５はそれぞれ独立して、１〜１０の整数を表す。）
【請求項２】
前記（Ａ）成分において、ｍとｎとが、ｍ：ｎ＝６０：４０〜５：９５の割合である請求項１に記載の硬化性組成物。
【請求項３】
下記の（Ａ’）成分と（Ｂ）成分とを、（Ａ’）成分と（Ｂ）成分の質量比で、〔（Ａ’）成分：（Ｂ）成分〕＝１００：０．３〜１００：４０の割合で含有することを特徴とする硬化性組成物。
（Ａ’）成分：式（１）：Ｒ１−ＣＨ（Ｘ０）−Ｄ−Ｓｉ（ＯＲ３）ｕ（Ｘ１）３−ｕ
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、
Ｄは、単結合；
ハロゲン原子、アルコキシ基、アルキルチオ基及びアルコキシカルボニル基から選ばれる置換基を有していてもよい、炭素数１〜２０のアルキレン基；
ハロゲン原子、アルコキシ基、アルキルチオ基及びアルコキシカルボニル基から選ばれる置換基を有していてもよい、炭素数２〜２０のアルケニレン基；
ハロゲン原子、アルコキシ基、アルキルチオ基及びアルコキシカルボニル基から選ばれる置換基を有していてもよい、炭素数２〜２０のアルキニレン基；
シアノ基、ニトロ基、ハロゲン原子、アルキル基、アルコキシ基及びアルキルチオ基から選ばれる置換基を有していてもよい、炭素数６〜２０のアリーレン基；
ハロゲン原子、アルコキシ基、アルキルチオ基及びアルコキシカルボニル基から選ばれる置換基を有していてもよいアルキレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；、
ハロゲン原子、アルコキシ基、アルキルチオ基及びアルコキシカルボニル基から選ばれる置換基を有していてもよいアルケニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；又は、
ハロゲン原子、アルコキシ基、アルキルチオ基及びアルコキシカルボニル基から選ばれる置換基を有していてもよいアルキニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；を表す。
Ｒ３は、炭素数１〜１０のアルキル基を表す。
Ｘ１はハロゲン原子を表し
ｕは０〜３の整数を表す。〕
で表されるシラン化合物（１）の少なくとも一種、及び
式（２）：Ｒ２Ｓｉ（ＯＲ４）ｖ（Ｘ２）３−ｖ
（式中、Ｒ２は、
Ｒ２は、アルコキシ基、フェニル基、４−メチルフェニル基、３−メトキシフェニル基、１−ナフチル基及び２−ナフチル基から選ばれる置換基を有していてもよい炭素数１〜２０のアルキル基；又は、アルキル基及びアルコキシ基から選ばれる置換基を有していてもよいフェニル基；を表し、
Ｒ４は炭素数１〜１０のアルキル基を表し、
Ｘ２はハロゲン原子を表し、ｖは０〜３の整数を表す。）
で表されるシラン化合物（２）の少なくとも一種を含むシラン化合物の混合物を縮合させて得られる、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化３】
2013141360.tif 000024
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項４】
前記（Ａ’）成分が、シラン化合物（１）とシラン化合物（２）とを、モル比で、〔シラン化合物（１）〕：〔シラン化合物（２）〕＝６０：４０〜５：９５の割合で縮合させて得られるシラン化合物共重合体である請求項４に記載の硬化性組成物。
【請求項５】
下記の（Ａ”）成分と（Ｂ）成分とを、（Ａ”）成分と（Ｂ）成分の質量比で、〔（Ａ”）成分：（Ｂ）成分〕＝１００：０．３〜１００：４０の割合で含有することを特徴とする硬化性組成物。
（Ａ”）成分：分子内に、下記式（ｉ）、（ｉｉ）及び（ｉｉｉ）
【化４】
2013141360.tif 000025
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは、単結合；
ハロゲン原子、アルコキシ基、アルキルチオ基及びアルコキシカルボニル基から選ばれる置換基を有していてもよい、炭素数１〜２０のアルキレン基；
ハロゲン原子、アルコキシ基、アルキルチオ基及びアルコキシカルボニル基から選ばれる置換基を有していてもよい、炭素数２〜２０のアルケニレン基；
ハロゲン原子、アルコキシ基、アルキルチオ基及びアルコキシカルボニル基から選ばれる置換基を有していてもよい、炭素数２〜２０のアルキニレン基；
シアノ基、ニトロ基、ハロゲン原子、アルキル基、アルコキシ基及びアルキルチオ基から選ばれる置換基を有していてもよい、炭素数６〜２０のアリーレン基；
ハロゲン原子、アルコキシ基、アルキルチオ基及びアルコキシカルボニル基から選ばれる置換基を有していてもよいアルキレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；、
ハロゲン原子、アルコキシ基、アルキルチオ基及びアルコキシカルボニル基から選ばれる置換基を有していてもよいアルケニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；又は、
ハロゲン原子、アルコキシ基、アルキルチオ基及びアルコキシカルボニル基から選ばれる置換基を有していてもよいアルキニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；を表す。
Ｒ２は、アルコキシ基、フェニル基、４−メチルフェニル基、３−メトキシフェニル基、１−ナフチル基及び２−ナフチル基から選ばれる置換基を有していてもよい炭素数１〜２０のアルキル基；又は、アルキル基及びアルコキシ基から選ばれる置換基を有していてもよいフェニル基；を表す。〕
で表される繰り返し単位のうち、
前記（ｉ）及び（ｉｉ）で表される繰り返し単位、（ｉ）及び（ｉｉｉ）で表される繰り返し単位、（ｉｉ）及び（ｉｉｉ）で表される繰り返し単位、又は、（ｉ）、（ｉｉ）及び（ｉｉｉ）で表される繰り返し単位のいずれかを有し、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化５】
2013141360.tif 000026
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項６】
前記（Ａ”）成分が、該共重合体中における、式：Ｒ１−ＣＨ（Ｘ０）−Ｄ−で表される基の存在量（〔Ｒ１−ＣＨ（Ｘ０）−Ｄ−〕）とＲ２の存在量（〔Ｒ２〕）が、モル比で〔Ｒ１−ＣＨ（Ｘ０）−Ｄ−〕：〔Ｒ２〕＝６０：４０〜５：９５の高分子であることを特徴とする請求項５に記載の硬化性組成物。
【請求項７】
光素子固定材用組成物である請求項１〜６のいずれかに記載の硬化性組成物。
【請求項８】
請求項１〜７のいずれかに記載の硬化性組成物を硬化してなる硬化物。
【請求項９】
光素子固定材である請求項８に記載の硬化物。
【請求項１０】
請求項１〜７のいずれかに記載の硬化性組成物を、光素子固定材用接着剤として使用する方法。
【請求項１１】
請求項１〜７のいずれかに記載の硬化性組成物を、光素子固定材用封止剤として使用する方法。
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
下記の（Ａ）成分と（Ｂ）成分とを、（Ａ）成分と（Ｂ）成分の質量比で、〔（Ａ）成分：（Ｂ）成分〕＝１００：０．３〜１００：４０の割合で含有することを特徴とする硬化性組成物。
（Ａ）成分：下記式（ａ−１）
【化１】
2013141360.tif 000027
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは、単結合；
ハロゲン原子、アルコキシ基、アルキルチオ基及びアルコキシカルボニル基から選ばれる置換基を有していてもよい、炭素数１〜２０のアルキレン基；
ハロゲン原子、アルコキシ基、アルキルチオ基及びアルコキシカルボニル基から選ばれる置換基を有していてもよい炭素数２〜２０のアルケニレン基；
ハロゲン原子、アルコキシ基、アルキルチオ基及びアルコキシカルボニル基から選ばれる置換基を有していてもよい、炭素数２〜２０のアルキニレン基；
シアノ基、ニトロ基、ハロゲン原子、アルキル基、アルコキシ基及びアルキルチオ基から選ばれる置換基を有していてもよい、炭素数６〜２０のアリーレン基；
ハロゲン原子、アルコキシ基、アルキルチオ基及びアルコキシカルボニル基から選ばれる置換基を有していてもよいアルキレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；
ハロゲン原子、アルコキシ基、アルキルチオ基及びアルコキシカルボニル基から選ばれる置換基を有していてもよいアルケニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；又は、
ハロゲン原子、アルコキシ基、アルキルチオ基及びアルコキシカルボニル基から選ばれる置換基を有していてもよいアルキニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；を表す。
Ｒ２は、フェニル基、４−メチルフェニル基、３−メトキシフェニル基、１−ナフチル基及び２−ナフチル基から選ばれる置換基を有していてもよい炭素数１〜２０のアルキル基；又は、アルキル基及びアルコキシ基から選ばれる置換基を有していてもよいフェニル基；を表す。
Ｚは、ヒドロキシル基、炭素数１〜１０のアルコキシ基又はハロゲン原子を示す。
ｍ、ｎはそれぞれ独立して正の整数を示す。
ｏ、ｐ、ｑ、ｒはそれぞれ独立して、０または正の整数を示す。〕
で表される、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化２】
2013141360.tif 000028
（式中、Ｒａは、炭素数１〜６のアルコキシ基を表し、複数のＲａ同士は同一であっても相異なっていてもよい。ｔ１〜ｔ５はそれぞれ独立して、１〜１０の整数を表す。）
【請求項２】
前記（Ａ）成分において、ｍとｎとが、ｍ：ｎ＝６０：４０〜５：９５の割合である請求項１に記載の硬化性組成物。
【請求項３】
下記の（Ａ’）成分と（Ｂ）成分とを、（Ａ’）成分と（Ｂ）成分の質量比で、〔（Ａ’）成分：（Ｂ）成分〕＝１００：０．３〜１００：４０の割合で含有することを特徴とする硬化性組成物。
（Ａ’）成分：式（１）：Ｒ１−ＣＨ（Ｘ０）−Ｄ−Ｓｉ（ＯＲ３）ｕ（Ｘ１）３−ｕ
〔式中、Ｒ１は水素原子又は炭素数１〜６のアルキル基を表し、Ｘ０はハロゲン原子、シアノ基又は式：ＯＧで表される基（式中、Ｇは水酸基の保護基を表す。）を表し、
Ｄは、単結合；
ハロゲン原子、アルコキシ基、アルキルチオ基及びアルコキシカルボニル基から選ばれる置換基を有していてもよい、炭素数１〜２０のアルキレン基；
ハロゲン原子、アルコキシ基、アルキルチオ基及びアルコキシカルボニル基から選ばれる置換基を有していてもよい、炭素数２〜２０のアルケニレン基；
ハロゲン原子、アルコキシ基、アルキルチオ基及びアルコキシカルボニル基から選ばれる置換基を有していてもよい、炭素数２〜２０のアルキニレン基；
シアノ基、ニトロ基、ハロゲン原子、アルキル基、アルコキシ基及びアルキルチオ基から選ばれる置換基を有していてもよい、炭素数６〜２０のアリーレン基；
ハロゲン原子、アルコキシ基、アルキルチオ基及びアルコキシカルボニル基から選ばれる置換基を有していてもよいアルキレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；、
ハロゲン原子、アルコキシ基、アルキルチオ基及びアルコキシカルボニル基から選ばれる置換基を有していてもよいアルケニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；又は、
ハロゲン原子、アルコキシ基、アルキルチオ基及びアルコキシカルボニル基から選ばれる置換基を有していてもよいアルキニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；を表す。
Ｒ３は、炭素数１〜１０のアルキル基を表す。
Ｘ１はハロゲン原子を表し
ｕは０〜３の整数を表す。〕
で表されるシラン化合物（１）の少なくとも一種、及び
式（２）：Ｒ２Ｓｉ（ＯＲ４）ｖ（Ｘ２）３−ｖ
（式中、Ｒ２は、フェニル基、４−メチルフェニル基、３−メトキシフェニル基、１−ナフチル基及び２−ナフチル基から選ばれる置換基を有していてもよい炭素数１〜２０のアルキル基；又は、アルキル基及びアルコキシ基から選ばれる置換基を有していてもよいフェニル基；を表し、
Ｒ４は炭素数１〜１０のアルキル基を表し、
Ｘ２はハロゲン原子を表し、ｖは０〜３の整数を表す。）
で表されるシラン化合物（２）の少なくとも一種を含むシラン化合物の混合物を縮合させて得られる、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化３】
2013141360.tif 000029
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項４】
前記（Ａ’）成分が、シラン化合物（１）とシラン化合物（２）とを、モル比で、〔シラン化合物（１）〕：〔シラン化合物（２）〕＝６０：４０〜５：９５の割合で縮合させて得られるシラン化合物共重合体である請求項４に記載の硬化性組成物。
【請求項５】
下記の（Ａ”）成分と（Ｂ）成分とを、（Ａ”）成分と（Ｂ）成分の質量比で、〔（Ａ”）成分：（Ｂ）成分〕＝１００：０．３〜１００：４０の割合で含有することを特徴とする硬化性組成物。
（Ａ”）成分：分子内に、下記式（ｉ）、（ｉｉ）及び（ｉｉｉ）
【化４】
2013141360.tif 000030
〔式中、Ｒ１は水素原子又は炭素数１〜６のアルキル基を表し、
Ｘ０はハロゲン原子、シアノ基又は式：ＯＧで表される基（式中、Ｇは水酸基の保護基を表す。）を表し、
Ｄは、単結合；
ハロゲン原子、アルコキシ基、アルキルチオ基及びアルコキシカルボニル基から選ばれる置換基を有していてもよい、炭素数１〜２０のアルキレン基；
ハロゲン原子、アルコキシ基、アルキルチオ基及びアルコキシカルボニル基から選ばれる置換基を有していてもよい、炭素数２〜２０のアルケニレン基；
ハロゲン原子、アルコキシ基、アルキルチオ基及びアルコキシカルボニル基から選ばれる置換基を有していてもよい、炭素数２〜２０のアルキニレン基；
シアノ基、ニトロ基、ハロゲン原子、アルキル基、アルコキシ基及びアルキルチオ基から選ばれる置換基を有していてもよい、炭素数６〜２０のアリーレン基；
ハロゲン原子、アルコキシ基、アルキルチオ基及びアルコキシカルボニル基から選ばれる置換基を有していてもよいアルキレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；、
ハロゲン原子、アルコキシ基、アルキルチオ基及びアルコキシカルボニル基から選ばれる置換基を有していてもよいアルケニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；又は、
ハロゲン原子、アルコキシ基、アルキルチオ基及びアルコキシカルボニル基から選ばれる置換基を有していてもよいアルキニレン基と、シアノ基、ニトロ基、ハロゲン原子、アルキル基、アルコキシ基及びアルキルチオ基から選ばれる置換基を有していてもよいアリーレン基との組み合わせからなる炭素数７〜２０の２価の基；を表す。
Ｒ２は、フェニル基、４−メチルフェニル基、３−メトキシフェニル基、１−ナフチル基及び２−ナフチル基から選ばれる置換基を有していてもよい炭素数１〜２０のアルキル基；又は、アルキル基及びアルコキシ基から選ばれる置換基を有していてもよいフェニル基；を表す。〕
で表される繰り返し単位のうち、
前記（ｉ）及び（ｉｉ）で表される繰り返し単位、（ｉ）及び（ｉｉｉ）で表される繰り返し単位、（ｉｉ）及び（ｉｉｉ）で表される繰り返し単位、又は、（ｉ）、（ｉｉ）及び（ｉｉｉ）で表される繰り返し単位のいずれかを有し、重量平均分子量が８００〜３０，０００であるシラン化合物共重合体
（Ｂ）成分：下記式（ｂ−３）で表される１，３，５−Ｎ−トリス（トリアルコキシシリルアルキル）イソシアヌレート、又は、式（ｂ−４）で表されるＮ，Ｎ’−ビス（トリアルコキシシリルアルキル）ウレア
【化５】
2013141360.tif 000031
（式中、Ｒａは、炭素数１〜６のアルコキシ基を表す。複数のＲａ同士は同一であっても相異なっていてもよい。ｔ１〜ｔ５はそれぞれ独立して、１〜１０の整数を表す。）
【請求項６】
前記（Ａ”）成分が、該共重合体中における、式：Ｒ１−ＣＨ（Ｘ０）−Ｄ−で表される基の存在量（〔Ｒ１−ＣＨ（Ｘ０）−Ｄ−〕）とＲ２の存在量（〔Ｒ２〕）が、モル比で〔Ｒ１−ＣＨ（Ｘ０）−Ｄ−〕：〔Ｒ２〕＝６０：４０〜５：９５の高分子であることを特徴とする請求項５に記載の硬化性組成物。
【請求項７】
光素子固定材用組成物である請求項１〜６のいずれかに記載の硬化性組成物。
【請求項８】
請求項１〜７のいずれかに記載の硬化性組成物を硬化してなる硬化物。
【請求項９】
光素子固定材である請求項８に記載の硬化物。
【請求項１０】
請求項１〜７のいずれかに記載の硬化性組成物を、光素子固定材用接着剤として使用する方法。
【請求項１１】
請求項１〜７のいずれかに記載の硬化性組成物を、光素子固定材用封止剤として使用する方法。
【手続補正書】
【提出日】平成27年1月15日(2015.1.15)
【手続補正１】
【補正対象書類名】特許請求の範囲
【補正対象項目名】請求項４
【補正方法】変更
【補正の内容】
【請求項４】
前記（Ａ’）成分が、シラン化合物（１）とシラン化合物（２）とを、モル比で、〔シラン化合物（１）〕：〔シラン化合物（２）〕＝６０：４０〜５：９５の割合で縮合させて得られるシラン化合物共重合体である請求項３に記載の硬化性組成物。
【手続補正２】
【補正対象書類名】明細書
【補正対象項目名】０１４１
【補正方法】変更
【補正の内容】
【０１４１】
（接着力試験）
２ｍｍ角のシリコンチップのミラー面に、実施例１〜２７及び比較例１〜５で得た硬化性組成物のそれぞれを厚さが約２μｍになるよう塗布し、塗布面を被着体（銀メッキ銅板）の上に載せ圧着した。その後、１８０℃で２時間加熱処理して硬化させて試験片付被着体を得た。この試験片付被着体を、予め所定温度（２３℃、１００℃）に加熱したボンドテスター（シリーズ４０００、デイジ社製）の測定ステージ上に３０秒間放置し、被着体から５０μｍの高さの位置より、スピード２００μｍ／ｓで接着面に対し水平方法（せん断方向）に応力をかけ、２３℃及び１００℃における、試験片と被着体との接着力（Ｎ／２ｍｍ□）を測定した。
【手続補正３】
【補正対象書類名】明細書
【補正対象項目名】０１４７
【補正方法】変更
【補正の内容】
【０１４７】
【表１】
2013141360.tif 000032
【国際調査報告】
2013141360.tif 000033
2013141360.tif 000034
2013141360.tif 000035
2013141360.tif 000036